(57)【特許請求の範囲】
【請求項１】
受光素子の受光面の表面に、中空部を形成しつつ該受光面に対向して設けられた膜部を備え、
前記膜部は、光透過性および可撓性を有し、前記受光面の表面とでファブリペロー共振器を形成するとともに、少なくとも外側表面に物質固定能を有している膜部であることを特徴とする物理・化学センサ。
【請求項２】
受光素子の受光面の表面に中空部を形成しつつ、該受光面に対向して設けられた膜部と、
前記膜部の外側表面に積層され、気体または液体に含まれる分子を固定する分子固定膜とを備え、
前記膜部は、光透過性および可撓性を有し、前記受光面の表面とともにファブリペロー共振器を形成する膜部であることを特徴とする物理・化学センサ。
【請求項３】
前記分子固定膜は、特定のガスに含まれる分子を固定する分子固定膜であることを特徴とする請求項２に記載の物理・化学センサ。
【請求項４】
前記分子固定膜は、生体高分子を固定する生体高分子固定膜であることを特徴とする請求項２に記載の物理・化学センサ。
【請求項５】
前記分子固定膜は、抗体を固定する抗体固定膜であることを特徴とする請求項２に記載の物理・化学センサ。
【請求項６】
前記抗体固定膜は、アミノ基を有する材料で構成された抗体固定膜であることを特徴とする請求項５に記載の物理・化学センサ。
【請求項８】
さらに、前記膜部または分子固定膜もしくは抗体固定膜の表面の一部または全部に積層された金属膜を備えることを特徴とする請求項１ないし７のいずれかに記載の物理・化学センサ。
【請求項９】
さらに、前記受光素子の受光面に積層された金属膜を備えることを特徴とする請求項１ないし６および８のいずれかに記載の物理・化学センサ。
【請求項１１】
前記中空部は、少なくとも前記膜部の側において気密的または水密的に遮断されて形成されていることを特徴とする請求項１ないし１０のいずれかに記載の物理・化学センサ。
【請求項１２】
請求項１ないし１１のいずれかに記載の物理・化学センサを使用するセンサアレイであって、前記物理・化学センサを同一基板上に複数形成してなることを特徴とするセンサアレイ。
【請求項１３】
さらに、前記基板は、前記物理・化学センサにより検出される信号を処理する処理回路を備えていることを特徴とする請求項１２に記載のセンサアレイ。
【請求項１４】
さらに、前記基板は、複数の前記物理・化学センサに対し選択的に信号を入力する選択回路を備えていることを特徴とする請求項１３に記載のセンサアレイ。
【請求項１６】
請求項１ないし１１のいずれかに記載の物理・化学センサを使用する物理・化学現象センシングデバイスであって、
前記物理・化学センサと、参照センサとを備え、
前記参照センサは、前記物理・化学センサに使用される受光素子と同種の受光素子の受光面の表面に、前記物理・化学センサに使用される膜部と同種の膜部を、中空部を形成することなく設けられた参照センサであることを特徴とする物理・化学現象センシングデバイス。
【請求項１７】
前記物理・化学センサおよび前記参照センサは、同一基板上に形成されていることを特徴とする請求項１５または１６に記載の物理・化学現象センシングデバイス。
【請求項１８】
前記受光素子がフォトダイオードであることを特徴とする請求項１５ないし１７のいずれかに記載の物理・化学現象センシングデバイス。
【請求項１９】
同一基板上に複数の前記物理・化学センサおよび前記参照センサを１次元的または２次元的に整列してなるセンサアレイを形成する請求項１５ないし１８のいずれかに記載の物理・化学現象センシングデバイスであって、
前記物理・化学センサにより検出される信号を処理する処理回路を備えたことを特徴とする物理・化学現象センシングデバイス。
【請求項２０】
さらに、前記センサアレイを形成する物理・化学センサおよび参照センサのうちいずれかに対し選択的に信号を入力する選択回路を備えていることを特徴とする請求項１９に記載の物理・化学現象センシングデバイス。
【請求項２１】
受光素子の受光面に、エッチング可能材料を堆積して犠牲層を生成する犠牲層生成工程と、
前記犠牲層の表面を除く領域に保護層を積層する保護層生成工程と、
前記犠牲層の表面のうち、エッチング予定領域を除く膜部構成領域に膜部構成材料を堆積して膜部を生成する膜部生成工程と、
前記膜部構成材料の表面に分子固定材料を積層する分子固定膜生成工程と、
前記エッチング予定領域を介して犠牲層をエッチングする犠牲層除去工程と、
前記エッチング予定領域を被覆するエッチング予定領域封止工程とを含むことを特徴とする物理・化学センサの製造方法。
【請求項２２】
前記受光素子の受光面に、第１の金属膜構成材料を堆積して第１の金属膜を生成する第１の金属膜生成工程をさらに含み、前記犠牲層生成工程は、前記第１の金属膜構成材料の表面に犠牲層を生成する工程であることを特徴とする請求項２１に記載の物理・化学センサの製造方法。
【請求項２３】
前記分子固定膜生成工程は、前記犠牲層除去工程により犠牲層をエッチングした後またはエッチング予定領域封止工程によりエッチング予定領域を被覆した後に、前記の膜部構成材料の表面に分子固定膜を生成する工程であることを特徴とする請求項２１または２２に記載の物理・化学センサの製造方法。
【請求項２５】
請求項２１ないし２４のいずれかに記載の物理・化学センサの製造方法において、さらに、前記膜部構成材料または分子固定材料の表面の一部または全部に第２の金属膜構成材料を堆積して第２の金属膜を生成する第２の金属膜生成工程を含むことを特徴とする物理・化学センサの製造方法。
【請求項２７】
前記分子固定材料を積層する工程は、前記膜部構成材料または第２の金属膜構成材料の表面に生体高分子固定材料を積層する生体高分子固定膜生成工程であることを特徴とする請求項２１ないし２６のいずれかに記載の物理・化学センサの製造方法。
【請求項２８】
前記分子固定材料を積層する工程は、前記膜部構成材料または第２の金属膜構成材料の表面に抗体固定材料を積層する抗体固定膜生成工程であることを特徴とする請求項２１ないし２６のいずれかに記載の物理・化学センサの製造方法。
【請求項３２】
同一基板上に作製された複数の受光素子を検出センサ用および参照センサ用の二種類に区分し、検出センサ用の受光素子の受光面に、エッチング可能材料を堆積して犠牲層を生成する犠牲層生成工程と、
前記犠牲層の表面および前記参照センサ用の受光素子の受光面を除く領域に、保護層を積層する保護層生成工程と、
前記犠牲層の表面のうち、エッチング予定領域を除く膜部構成領域、および、前記参照センサ用の受光素子の受光面に、膜部構成材料を堆積して膜部を生成する膜部生成工程と、
前記膜部構成材料の表面に分子固定材料を積層する分子固定膜生成工程と、
前記エッチング予定領域を介して犠牲層をエッチングする犠牲層除去工程と、
前記エッチング予定領域を被覆するエッチング予定領域封止工程とを含むことを特徴とする物理・化学現象センシングデバイスの製造方法。
【請求項３３】
前記検出センサ用の受光素子の受光面に、第１の金属膜構成材料を堆積して第１の金属膜を生成する第１の金属膜生成工程をさらに含み、前記犠牲層生成工程は、検出センサ用の受光素子の受光面に堆積した前記第１の金属膜構成材料の表面に犠牲層を生成する工程であることを特徴とする請求項３２に記載の物理・化学現象センシングデバイスの製造方法。
【請求項３５】
前記分子固定膜生成工程は、前記犠牲層除去工程により犠牲層をエッチングした後またはエッチング予定領域封止工程によりエッチング予定領域を被覆した後に、前記の膜部構成材料の表面に分子固定膜を生成する工程であることを特徴とする請求項３２または３３に記載の物理・化学現象センシングデバイスの製造方法。
【請求項３６】
請求項３２ないし３５のいずれかに記載の物理・化学現象センシングデバイスの製造方法において、さらに、前記検出センサ用の受光素子に生成させた前記膜部または分子固定膜の表面の一部または全部に第２の金属膜構成材料を堆積して第２の金属膜を生成する第２の金属膜生成工程を含むことを特徴とする物理・化学現象センシングデバイスの製造方法。
【請求項３８】
前記分子固定材料を積層する工程は、前記膜部構成材料または第２の金属膜構成材料の表面に生体高分子固定材料を積層する生体高分子固定膜生成工程であることを特徴とする請求項３２ないし３７のいずれかに記載の物理・化学現象センシングデバイスの製造方法。
【請求項３９】
前記分子固定材料を積層する工程は、前記膜部構成材料または第２の金属膜構成材料の表面に抗体固定材料を積層する抗体固定膜生成工程であることを特徴とする請求項３２ないし３７のいずれかに記載の物理・化学現象センシングデバイスの製造方法。
【請求項４０】
さらに、前記参照センサ用の受光素子の受光面に堆積または積層した前記膜部構成材料および分子固定材料を除去する工程を含むことを特徴とする請求項３２ないし３９のいずれかに記載の物理・化学現象センシングデバイスの製造方法。
【発明の詳細な説明】
【技術分野】
【０００１】
本発明は、光干渉型の物理・化学センサに関し、特に、気体や液体に含まれる分子を検知するための光干渉型センサに関するもの、ならびにこの物理・化学センサを使用する物理・化学現象センシングデバイスならびにこれらの製造方法に関するものである。
【背景技術】
【０００２】
近年、燃料電池に代表されるように、水素ガスをエネルギー源とするための技術が開発され普及されつつあり、これに伴って水素ガスを検出するためのセンサが重要視されている。また、環境汚染を誘引するガス（二酸化炭素や二酸化窒素など）は環境保全のためにその排出を検知することが重要とされ、爆薬に使用される成分（トリニトロトルエン：ＴＮＴやトリメチレントリニトロアミン：ＲＤＸなど）を含むガスの検知は、地雷を発見することに有用である。さらに、医療現場においては、特定種類の抗原または特定種類の抗原を検出することにより、特定の疾患に罹患していることを判定するため、抗体または抗原を形成する特定のタンパク質を検出するセンサもまた重要視されている。【０００３】
そこで、医療現場では、特定種類のタンパク質を特定する方法として、蛍光ラベルを使用する蛍光標識技術が用いられていた。この技術は、活性化した蛍光基をタンパク質に反応させて標識とするものであって、同時に複数の検出が可能となるとともに蛍光色素の取り扱いが簡単であることから、以前から広く使用されてきた。しかし、この蛍光標識技術では、蛍光基が反応すること伴ってタンパク質構造が劣化することが懸念され、また、蛍光基修飾の位置や標識数の制御が困難であるという定量評価に関して問題があった。【０００４】
上記の問題を解決する手法として、標識を用いない（いわゆるラベルフリー）センサが提案されている。すなわち、特定の受容体に特異吸着を起こす抗体分子をセンサ上に固定しておき、ターゲットのタンパク質が付着することで発生する曲がり応力を検出するものである。この種の従来例としては、タンパク質の付着による質量の変化により共振周波数が変動する性質を利用するセンサ（Ｑｕａｒｔｓ  Ｃｒｙｓｔａｌ  Ｍｉｃｒｏｂａｌａｎｃｅ：ＱＣＭ）や表面プラズモン共鳴により屈折率の変化を利用するセンサ（Ｓｕｒｆａｃｅ  Ｐｌａｓｍｏｎ  Ｒｅｓｏｎａｎｃｅ：ＳＰＲ）が知られている。また、カンチレバーの曲がり状態を光学的に検出するセンサ（非特許文献１および２参照）、ピエゾ抵抗を用いたカンチレバー型センサ（非特許文献３および４参照）、および、容量変化を検出するセンサ（非特許文献５および６参照）が提案されている。
【先行技術文献】
【非特許文献】
【０００５】
【非特許文献１】J.R. Barnes, R. J. Stephenson, M. E. Welland, C. Gerber, and J. K. Gimzewskli, “Photothermalspectroscopy with femtojoule sensitivity using a micromechanical device,”Nature, vol. 372, pp. 79-81, 1994.
【非特許文献２】D.A. Raorane, M. D. Lim, F. F. Chen, C. S. Craik, and A. Majumdar, “Quantitativeand label-free technique for measuring protease activity and inhibition using amicrofluidic cantilever array,” Nano letters, vol. 8, pp. 2968-2974, 2008.
【非特許文献３】X.Yu, Y. Tang, H. Zhang, T. Li, and W. Wang, “Design of high-sensitivitycantilever and its monolithic integration with CMOS circuits,” IEEE SensorsJournal, vol. 7, no. 4,pp.489-495, 2007.
【非特許文献４】G.Yoshikawa, T. Akiyama, S. Gautsch, P. Vettiger, and H. Rohrer, “Nanomechanicalmembrane-type surface stress sensor,” Nano letters, vol. 11, no 3,  pp. 1044-1048, 2011.
【非特許文献５】S.Satyanarayana, D. T. McCormick, and A. Majumdar, “Parylene micro membrane capacitive sensor array for chemical andbiological sensing,” Sensors and Actuators B, vol. 115, pp. 494-502, 2006.
【非特許文献６】M. Cha, J. Shin, J.-H. Kim, I. Kim, J. Choi, N. Lee,B.-G. Kim, and, J. Lee, “Biomolecular detection with a thin membranetransducer,” Lab on a Chip, vol. 8, pp. 932-937, 2008.
【発明の概要】
【発明が解決しようとする課題】
【０００６】
上記に示した従来技術のうち、ＱＣＭは、水晶振動子の作製が必要となることから、これをアレイ化して複数の生体分子を検出させることが難しく、また、ＳＰＲセンサやカンチレバーの曲がり状態を光学的に検出するセンサのように、光学的な読み取り方式を採用するセンサにあっては、光の反射角度を精密に調整しなければ、反射光の検出結果に誤りを生ずるおそれがあり、アライメントが煩雑となるという問題点があるとともに、アレイ化に難があった。これに対し、ピエゾ抵抗を用いたカンチレバー型センサや容量変化を検出するセンサは、半導体チップ上で電気的な生体分子の有無を検出することができるため、装置の小型化およびアレイ化が可能である。【０００７】
しかしながら、上記ピエゾ抵抗を用いるカンチレバー型センサは、カンチレバーの機械的な撓みをピエゾ素子による抵抗値の変化として認識するものであるところ、カンチレバーの撓み量から抵抗値変化量への変換効率が小さかった。また、カンチレバーの材料がシリコン製であるため、ヤング率が高い（１３０〜１６０ＧＰａ）ことから、理論的な検出限界は、比較的大きいサイズ（直径５００〜１０００μｍ）で作製したデバイスであっても、表面応力に換算すると０．１ｍＮ／ｍ程度となり、生体分子に起因する微小な分子間力の検出に必要かつ十分な撓み量を得ることができないという問題点を有していた。さらに、効率的にカンチレバーの曲げを発生させるためには、表面側のみに生体分子を付着させることとなるが、その際、裏面側に生体分子を付着させないために、ブロッキング材を固定するなどの処理が必要であり、作製工程が煩雑とならざるを得なかった。【０００８】
なお、容量変化を検出するセンサは、容量値の変化分が非常に小さく（数ｆＦ）高感度な測定に不向きであり、高感度測定を可能にするためには、今後の研究を待たなければならない状況である。また、上記諸点については、タンパク質以外の物質を検出する際も同様であり、特定物質を感度よく検出することができるセンサおよびセンシングデバイスが切望されていた。【０００９】
本発明は、上記諸点にかんがみてなされたものであって、その目的とするところは、微小な表面応力の変化を検出することができ、小型化・アレイ化を可能にする物理・化学センサおよび物理・化学現象センシングデバイスならびにこれらの製造方法を提供することである。
【課題を解決するための手段】
【００１０】
そこで、物理・化学センサにかかる本発明は、受光素子の受光面の表面に、中空部を形成しつつ該受光面に対向して設けられた膜部を備え、前記膜部は、光透過性および可撓性を有し、前記受光面の表面とでファブリペロー共振器を形成するとともに、少なくとも外側表面に物質固定能を有している膜部であることを特徴とするものである。【００１１】
上記構成によれば、受光素子の受光面と膜部との間にファブリペロー共振器が形成されることから、膜部の撓み状態に応じて異なる波長の光が共振することとなり、特定の波長に対する透過率が変化するため、その特定波長の透過光強度の変化を光電流として測定することにより、膜部の撓み状態を検出することができる。上記膜部の撓み状態は、膜部の外側表面に例えば分子が固定することにより、その分子間力によって膜部の表面応力が変化し、膜部が撓むこととなるから、その変化量を把握することによって、分子の固定状態を把握することができる。【００１２】
なお、固定能とは、分子その他の物質を吸着または結合等により膜部表面に固定できる性質を有していることを意味し、当該固定の形態を問うものではない。また、このような物質固定能を享有させるべく貴金属（例えば、金など）が膜部の外側表面に存在する場合には、当該貴金属によってハーフミラーが形成され得るものである。【００１３】
また、物理・化学センサにかかる本発明は、受光素子の受光面の表面に中空部を形成しつつ、該受光面に対向して設けられた膜部と、前記膜部の表面に積層され、気体または液体に含まれる分子を固定する分子固定膜とを備え、前記膜部は、光透過性および可撓性を有し、前記受光面の表面とともにファブリペロー共振器を形成する膜部であることを特徴とするものである。【００１４】
上記構成によれば、前記発明と同様に、ファブリペロー共振器により膜部の撓み状態を検出することができる。特に、分子固定膜は膜部の外側表面にのみ設けられていることから、固定されるべき分子は膜部の表面において分子間力を発揮して所定方向に撓むこととなる。また、分子固定膜が特定の分子のみを固定するものである場合には、気体または液体に含まれる当該分子の存在を検知することができ、上記分子に対するセンサとして機能することとなる。【００１５】
また、前記分子固定膜を有する物理・化学センサにかかる発明において、前記分子固定膜が、特定のガスに含まれる分子を固定する分子固定膜である構成とすることができる。【００１６】
上記構成によれば、ガスに含まれる分子を膜部の表面に固定させることができることから、当該分子の固定を把握することにより、ガスの存在を検知することができ、従って、ガスセンサとして使用することが可能となる。特に、可燃性ガス（例えば、水素ガスなど）、環境に影響を与えるガス（例えば、二酸化炭素や二酸化窒素など）、または、爆薬に含まれるガス（ＴＮＴやＲＤＸなど）のように、検知が必要なガスを検知することのできるガスセンサとして使用することができる。【００１７】
さらに、前記分子固定膜を有する物理・化学センサにかかる発明において、前記分子固定膜が、生体高分子を固定する生体高分子固定膜である構成とすることができる。【００１８】
上記構成によれば、膜部の表面に積層される生体高分子固定膜が、アミノ酸、核酸、多糖類などを含む生体を構成する高分子（例えば、抗体、デオキシリボ核酸（ＤＮＡ）やリボ核酸（ＲＮＡ）など）を膜部表面に固定することができる。従って、体液中に含まれるこれらの高分子の存在を検知することができる。【００１９】
また、前記分子固定膜を有する物理・化学センサにかかる発明において、前記分子固定膜が、抗体を固定する抗体固定膜である構成とすることができる。【００２０】
上記構成によれば、膜部の表面に抗体を固定することができ、この抗体に結合する特定のタンパク質（抗原）が前記抗体に結合したことを検知することが可能となり、従って、抗原センサまたはタンパク質センサとして使用することができる。この場合、予め特定のタンパク質（抗原）と結合するプローブ分子（抗体）を膜部表面の抗体固定膜に固定しておくことにより、当該プローブ分子（抗体）に特定のタンパク質（抗原）が結合したことによる分子間力に変化を把握することができる。従って、予め抗体を固定した状態における透過光の強度と、その後の透過光の強度を比較することにより、膜部表面に固定される抗体に結合する物質の存在を検出することが可能となる。【００２１】
さらに、分子固定膜を抗体固定膜とする物理・化学センサにかかる本発明において、前記抗体固定膜が、アミノ基を有する材料で構成された抗体固定膜である構成とすることができる。【００２２】
上記構成によれば、膜部表面に積層される抗体固定膜に、アミノ基に電気的に結合する抗体（プローブ分子）を固定させることができる。また、特定のタンパク質に結合するプローブ分子（抗体）を当該抗体固定膜に固定させることにより、当該特定のタンパク質の有無を検出することができる。【００２３】
また、前記抗体固定膜がアミノ基を有する材料で構成された物理・化学センサにかかる本発明は、上記発明における膜部がパリレンＣまたはパリレンＮで構成され、前記抗体固定膜がパリレンＡＭで構成されてなることを特徴とするものである。ここで、パリレンとは、パラキシリレン系ポリマーの総称であり、ベンゼン環がＣＨ２を介して繋がっている構造のものである。そして、パリレンＮは、上記構造のものを意味し、パリレンＣは、ベンゼン環の一つがＣｌに置換したもの、パリレンＡは、側鎖にアミノ基を有するもの、パリレンＡＭは、側鎖にメチル基−アミノ基が直列に結合したものである。【００２４】
上記構成によれば、膜部および抗体固定膜の光透過率を高くすることができるとともに、膜部のヤング率を小さくすることができることから、受光素子に入射する光を十分に利用しつつ、膜部に対する僅かな表面応力によって膜部の撓みを生じさせることができる。また、パリレンＡおよびパリレンＡＭは、側鎖にアミノ基を有することから、アミノ基と結合する抗体（プローブ分子）を表面に固定することができる。【００２５】
上記発明において、さらに、前記膜部または分子固定膜もしくは抗体固定膜の表面の一部または全部に積層された金属膜を備える構成とすることができる。ここで、膜部の表面に金属膜を積層する構成には、膜部の外側表面に他の膜が積層されていない状態と、分子固定膜または抗体固定膜が積層される状態とを含み、分子固定膜または抗体固定膜が積層される状態では、当該膜部と分子固定膜または抗体固定膜との間に金属膜が積層される構成となる。【００２６】
上記構成の場合には、膜部等の表面に積層された金属膜がハーフミラーとして機能することから、膜部を透過した光の反射率を向上させることができる。その結果、受光素子と膜部との間で形成されるファブリペロー共振器の内部（中空部内）で干渉する波長（干渉波長）の選択性を向上させ、干渉波長の半値幅（半値半幅）を狭くすることができる。そして、干渉波長の半値幅（半値半幅）を狭くすることにより、膜部の撓みによる特定波長の光の透過率が急峻な変化を起こすこととなり、トランスデューサとしての信号伝達効率を向上させ得ることとなる。なお、金属膜は、膜部等の表面全体に積層してもよいが、一部にのみ積層し、膜部に対して照射する光を所定範囲（金属膜が形成される範囲）に限定することによるものとしてもよい。【００２７】
また、上記構成においては、さらに、前記受光素子の受光面に積層された金属膜を備えるように構成することができる。【００２８】
この場合には、受光素子の受光面に金属膜によるハーフミラーが形成されることとなる。そして、膜部に金属材料が使用され、または膜部の側にも金属膜が積層されることによってハーフミラーが形成されると、受光素子の受光面および膜部において、膜部を透過した光の反射率が向上することとなることから、ファブリペロー共振器内（中空部内）における干渉波長の選択性が一層向上することとなる。これにより干渉波長の半値幅はさらに狭くなることから、信号伝達効率をさらに向上させることができる。【００２９】
なお、上記における金属膜の形成においては、当該金属膜を金、銀または銅により形成される構成とすることができる。金、銀または銅は、比較的吸光係数が低いことから、これらにより金属膜を形成することにより、高い透過率および反射率を有するハーフミラーを構成することができ、半値幅の狭い透過光を適度な強度により受光素子側へ出力させることができる。【００３０】
前記物理・化学センサにおいて使用する受光素子は、光を電気的に変換できるものであればよく、代表的にはフォトダイオード、フォトトランジスタ、フォトＩＣなどがある。これらを受光素子として使用する場合には、半導体基板上に作製することが容易であり、安価なセンサを得ることができる。【００３１】
また、受光素子の受光面と膜部との間に形成される中空部が、少なくとも膜部側において気密的または水密的に遮断された状態としてもよい。気密的に遮断するとは、気体の通過を遮断できる状態を意味し、水密的に遮断するとは、液体の通過を遮断できる状態を意味する。検知すべき対象物が気体または液体のいずれかにより、気密的か水密的かを選択すればよい。このように、少なくとも膜部側において、中空部が、周囲から気密的または水密的に遮断されていることにより、気体または液体が中空部内に流入することがなく、気体または液体に含まれる特定の物質が膜部の表面にのみ固定することとなる。そして、この物質が固定されることによって、当該物質の存在を検知することができるのである。【００３２】
前記各発明の物理・化学センサを使用するセンサアレイとしては、前記物理・化学センサを同一基板上に複数形成してなることを特徴とするものである。【００３３】
上記構成によれば、複数の種類の物質（分子）を同時に検知することが可能となる。例えば、異なる種類の抗体を予め膜部表面に固定させることにより、当該異なる抗体との間でのみ結合する特定のタンパク質（抗原）の存在を同時に検出することが可能となる。なお、このようなセンサアレイは、半導体プロセスによって同一基板上の複数の受光素子を作製し、さらに、半導体プロセス技術により膜部を形成することによって、物理・化学センサのアレイ化を実現することができる。【００３４】
上記構成のセンサアレイは、処理回路を備えた基板上に形成することができる。処理回路は、ＭＯＳＦＥＴなどによるソースフォロア回路とすることができ、個々のセンサにおいて検出した電流変化を電圧にして出力させることができる。また、選択回路を設けることにより、複数のセンサについて、個別の検出値を取得することができる。【００３５】
物理・化学現象センシングデバイスにかかる本発明は、前述のいずれかに記載された物理・化学センサを使用する物理・化学現象センシングデバイスであって、前記物理・化学センサと、参照センサとを備え、前記参照センサは、前記物理・化学センサに使用される受光素子と同種の受光素子を使用し、その受光面の表面を露出してなる構成とした参照センサであることを特徴とするものである。ここで、受光素子の受光面を露出するとは、物理・化学センサに使用される受光素子に形成される膜部等を構成するために積層される各種材料が設けられていない状態（当然に中空部が形成されていない状態）のほか、受光素子（例えば、フォトダイオード）の作製時にイオン注入の保護膜として成膜されるシリコン酸化膜や、物理・化学センサを作製する際に使用するエッチングガス（二フッ化キセノンガスなど）から保護するために成膜されるシリコン酸化膜などを除去し、受光面の表面に積層されるものが存在しない状態をも意味するものである。【００３６】
上記のような構成であれば、参照センサにはファブリペロー共振器が形成されていないことから、この参照センサに対して、物理・化学センサ（以下、検出センサと称する場合がある）に供給される物質と同じものを供給したとしても、参照センサが検出する透過光は、検出センサのような光の透過特性が変化しないこととなる。ただし、供給される物質そのものの性質として、光の透過率を減少させることがある場合、例えば、血液などのように色素を有する物質が供給される場合には、当該参照センサにおける受光素子によって検出される光量は減少することとなる。その結果、参照センサは、供給された物質（例えば、血液などのように色素を有する物質）の固有の光透過率による透過光の変化を検出することが可能となるのである。従って、検出センサにおける透過光との比較により、検出センサによって検出される透過光の変化が膜部の撓みによるものであるか、または、供給された物質固有の光透過率によるものであるかを判断することができることとなる。また、双方の影響により透過光が変化する場合においても、膜部の撓みによる変化の程度を算出することが可能となる。【００３７】
また、物理・化学現象センシングデバイスにかかる本発明は、前述のいずれかに記載された物理・化学センサを使用する物理・化学現象センシングデバイスであって、前記物理・化学センサと、参照センサとを備え、前記参照センサは、前記物理・化学センサに使用される受光素子と同種の受光素子の受光面の表面に、前記物理・化学センサに使用される膜部と同種の膜部を、中空部を形成することなく設けられた参照センサであることを特徴とするものである。【００３８】
上記のような構成においても、参照センサには、中空部が設けられていないことから、当該参照センサの膜部等に特定の物質（例えば分子など）が固定された場合であっても、膜部が撓むことがなく光の透過特性が変化しないこととなる。また、膜部等に供給される物質そのものの性質として、光の透過率を減少させることがある場合には、当該物質が膜部等に固定されると否とにかかわらず、当該参照センサにおける受光素子によって検出される光量は減少し、供給される物質固有の光透過率による透過光の変化を検出することができることとなる。そこで、上記構成のセンシングデバイスにおいても、前記検出センサにより検出される光透過率の変化と、参照センサにより検出される光透過率の変化とを対比することにより、光透過率の変化が物質そのものの性質（色素等）によるものであるか、または、膜部等に物質が固定されたことによるものであるかを判断することかできる。また、両センサがともに光透過率の変化を検出した場合においては、その光透過率の変化量を比較することにより、膜部等に物質が固定されたことによる光透過率の変化の程度を検出することができる。【００３９】
上記構成の物理・化学現象センシングデバイスにおいて、前記物理・化学センサおよび前記参照センサを、同一基板上に形成される構成とすることができる。【００４０】
上記構成によれば、単一の基板に検出センサと参照センサを配置できることから、同一の物質を同時に両センサに供給することができ、必然的に同じ検査条件による検出値を比較することができる。なお、両センサが同一基板上に設けられることから、膜部を同時に設けることによって、両センサは同様の肉厚による膜部が形成されることとなり、検査条件のみならず膜部の形成条件をも同じ状態とすることができる。そして、上記検出センサおよび参照センサは、それぞれ単数に限定されるものではなく、必要に応じて、双方またはいずれか一方のセンサを複数に設ける構成としてもよい。この場合、検査センサの膜部表面が有する分子固定能の性質に応じて異なる物質（分子）を、参照センサと比較しつつ測定することができる。【００４１】
なお、検出センサおよび参照センサの双方またはいずれか一方を同一基板上に複数設ける構成の場合には、当該基板に処理回路を設け、さらに選択回路を設けた構成としてもよい。この場合、選択回路は、複数のセンサから特定のセンサの検出値を出力させることができ、処理回路として、例えば、ＭＯＳＦＥＴによるソースフォロア回路を使用することにより、受光素子により検出した電流を電圧に変換させることができる。【００４２】
また、検出センサおよび参照センサに使用する受光素子は、光を電気的に変換できるものであればよいが、例えは、フォトダイオード、フォトトランジスタ、フォトＩＣなどが半導体基板上に作製されたものを使用すれば、安価なセンシングデバイスを得ることができる。【００４３】
物理・化学センサの製造方法にかかる本発明は、受光素子の受光面に、エッチング可能材料を堆積して犠牲層を生成する犠牲層生成工程と、前記犠牲層の表面を除く領域に保護層を積層する保護層生成工程と、前記犠牲層の表面のうち、エッチング予定領域を除く膜部構成領域に膜部構成材料を堆積して膜部を生成する膜部生成工程と、前記エッチング予定領域を介して犠牲層をエッチングする犠牲層除去工程と、前記エッチング予定領域を被覆するエッチング予定領域封止工程とを含むことを特徴とするものである。なお、受光素子は、予め作製された状態のものが使用され、例えば、半導体作製プロセスにより作製されたフォトダイオード、フォトトランジスタ、フォトＩＣなどがある。【００４４】
上記構成により、犠牲層の表面に生成された膜部は、当該犠牲層が除去されることによって、受光素子の受光面と膜部との間に中空部を形成することができ、この中空部の存在により受光素子の表面にファブリペロー共振器を設けることができる。さらに、前記犠牲層を除去するために使用したエッチング予定領域を被覆することにより、前記中空部は、少なくとも膜部の側において、気密的または水密的に密封することも可能となり、この中空部に検査ガスまたは検査液もしくは洗浄液の流入を防止することができる。なお、膜部構成材料として物質固定能を有する材料を使用することにより、膜部の外側表面に物質（分子等）を固定することが可能となり、固定された物質（分子等）の分子間力による表面応力を膜部に作用させることができることとなる。そして、前記各工程として半導体作製プロセス技術を用いることにより、半導体作製工程において製造することが可能となる。【００４５】
また、物理・化学センサの製造方法にかかる本発明は、前記受光素子の受光面に、第１の金属膜構成材料を堆積して第１の金属膜を生成する第１の金属膜生成工程をさらに含み、前記犠牲層生成工程は、前記第１の金属膜構成材料の表面に犠牲層を生成する工程であることを特徴とするものである。【００４６】
上記構成の場合には、受光素子の受光面に第１の金属膜を生成することができ、この第１の金属膜により当該受光面にハーフミラーを形成することができるものである。そして、前記発明における膜部構成材料が金属材料である場合には、当該膜部は、物質固定能を有する可動膜であると同時にハーフミラーとしても機能することとなることから、当該膜部を透過した光の反射効率を向上させるファブリペロー共振器を構成させることができる。【００４７】
上記構成の第１の金属膜生成工程は、金属膜構成材料をスパッタ法または蒸着法により第１の金属膜構成材料を堆積するものとすることができる。このような構成の場合には、高い透過率および反射率のハーフミラーを受光素子の受光面に形成することができる。【００４８】
また、物理・化学センサの製造方法にかかる本発明は、さらに、前記膜部構成材料の表面に分子固定材料を積層する分子固定膜生成工程を含むことを特徴とするものである。【００４９】
上記構成によれば、膜部を形成する材料としては分子固定能を有しないものを使用することができ、かつ、固定すべき分子の種類に応じて当該分子を固定し得る分子固定膜を膜部の表面に設けることができる。従って、当該分子を膜部表面に固定することが可能なセンサを製造することができる。特に、分子固定材料を膜部の表面のみならずエッチング予定領域を被覆した部分にも同時に積層させることにより、中空部の膜部側においては、必要に応じて気密状態または水密状態を向上させることができる。【００５０】
上記構成の製造方法にかかる発明においては、さらに、前記膜部構成材料または分子固定材料の表面の一部または全部に第２の金属膜構成材料を堆積して第２の金属膜を生成する第２の金属膜生成工程を含む構成としてもよい。【００５１】
このような構成においては、膜部生成工程により生成される膜部、または分子固定膜生成工程により生成される分子固定膜の表面に、第２の金属膜によるハーフミラーを形成することができ、膜部を透過した光の反射率を向上させるセンサを製造することができる。【００５２】
上記構成の場合、第２の金属膜生成工程が、金属膜構成材料をスパッタ法または蒸着法により前記第２の金属膜構成材料を堆積するものとすることにより、前述の第１の金属膜構成材料を堆積させたときと同様に、高い透過率および反射率のハーフミラーを形成することができる。【００５３】
上記発明における前記分子固定材料を積層する工程が、前記膜部構成材料または第２の金属膜構成材料の表面に生体高分子固定材料を積層する生体高分子固定膜生成工程である構成とすることができる。【００５４】
上記構成によれば、膜部または第２の金属膜の表面に生体高分子を固定させることができるセンサを製造することが可能となる。すなわち、抗体、ＤＮＡまたはＲＮＡなどを膜部表面に固定することが可能となり、体液から特定の生体高分子を検出するためのセンサを製造することができる。【００５５】
さらに、上記発明における前記分子固定材料を積層する工程が、前記膜部構成材料または第２の金属膜構成材料の表面に抗体固定材料を積層する抗体固定膜生成工程である構成とすることができる。【００５６】
上記構成によれば、膜部または第２の金属膜の表面に特定抗体を固定させることが可能なセンサを製造することができる。このとき、抗体固定膜生成工程により生成された抗体固定膜に固定される抗体には、さらに、特定のタンパク質（抗原）が結合することが可能となり、そのタンパク質（抗原）の存在を検出するタンパク質センサを製造することができるのである。【００５７】
また、物理・化学センサの製造方法にかかる本発明は、上記発明における膜部構成材料を堆積する工程が、パリレンＮまたはパリレンＣを蒸着させる工程であることを特徴とするものである。【００５８】
上記構成によれば、蒸着時における原料ダイマの量を調整することにより、ポリパラキシリレンのモノマーガス供給量を制御でき、凝集後にポリマー膜となる際のパリレンＮまたはパリレンＣの膜厚を調整することが可能となり、所望の膜厚を容易に形成することができる。【００５９】
さらに、物理・化学センサの製造方法にかかる本発明は、上記発明における分子固定材料を積層する工程が、パリレンＡまたはパリレンＡＭを蒸着させる工程であることを特徴とするものである。【００６０】
上記構成によれば、膜部生成工程により生成された膜部の表面にアミノ基を固定できる抗体固定膜を積層させることができる。【００６１】
物理・化学現象センシングデバイスの製造方法にかかる本発明は、同一基板上に作製された複数の受光素子を検出センサ用および参照センサ用の二種類に区分し、検出センサ用の受光素子の受光面に、エッチング可能材料を堆積して犠牲層を生成する犠牲層生成工程と、前記犠牲層の表面および前記参照センサ用の受光素子の受光面を除く領域に、保護層を積層する保護層生成工程と、前記犠牲層の表面のうち、エッチング予定領域を除く膜部構成領域、および、前記参照センサ用の受光素子の受光面に、膜部構成材料を堆積して膜部を生成する膜部生成工程と、前記エッチング予定領域を介して犠牲層をエッチングする犠牲層除去工程と、前記エッチング予定領域を被覆するエッチング予定領域封止工程とを含むことを特徴とするものである。なお、受光素子としては、半導体作製プロセスによりフォトダイオード等が同一基板上に複数作製されたものを使用することができる。【００６２】
上記構成によれば、検出センサ用の受光素子の表面には、前述のように、中空部を介して膜部が形成されるのに対し、参照センサは中空部が形成されることなく膜部が形成されることとなる。しかも、上記中空部の有無を除けば、その他の構成は、検出センサ用および参照センサ用のいずれも同様の構成となることから、検出用のセンサと参照用のセンサを備えたセンシングデバイスを製造することができ、物理・化学現象を比較可能に検出し得る装置を提供することができる。【００６３】
なお、上記構成の発明において、検出センサ用の受光素子には、ハーフミラーを形成するための第１または第２の金属膜生成工程を含むこと、分子固定膜生成工程を含むこと、分子固定膜生成工程が生体高分子固定膜生成工程であること、膜部生成または抗体固定膜生成工程に特定の材料を使用することとすることができる。この場合、前述の物理・化学センサの製造工程における場合と同様に、それぞれの作用を有することとなる。また、検出センサ用の受光素子にファブリペロー共振器を形成するための膜部構成材料等の積層に伴って、同様の膜部構成材料等が、参照センサ用の受光素子の受光面にも積層されることとなるが、参照センサ用の受光素子についてのみ、これら膜部構成材料等をエッチング等によって除去する工程を含めることができる。このような工程を含めることにより、参照センサ用の受光素子についてのみ受光面を露出させた状態としたセンシングデバイスを製造することができる。
【発明の効果】
【００６４】
物理・化学センサにかかる本発明によれば、受光素子の表面側に形成した膜部の撓み状態によって、膜部に固定した物質（分子等）による分子間力の変化を測定することができる。これにより、膜部に物質が固定されたか否かを検知することが可能となる。特に、生体分子の付着による分子間力の変化を測定することができることから、予め特定のプローブ分子（抗体）を膜部表面に固定し、検査対象物の供給の前後における特定波長の光の強度を測定することによって、特定のタンパク質（抗原）の存在を検出することができる。さらに、上記において、受光素子の作製に続けて、半導体作製プロセス技術を用いることにより、小型に作製できるとともに、アレイ化も可能である。【００６５】
また、物質（プローブ分子その他の分子）の付着による分子間力の測定は、膜部の撓み状態の変化によるものであるが、この膜部の撓み状態の変化は、ファブリペロー共振器を透過する特定波長の光の強度によって、判断することができる。従って、上記分子間力の測定のために、複雑な光学的アライメントを必要とせず、チップ上において電気的に測定することができる。【００６６】
さらに、シリコン以外の柔軟な材料により膜部を形成することにより、分子間力に起因する機械的な撓みを効率的に測定することができる。そして、パリレンを使用する場合、理論的には１μＮ／ｍ以下の表面応力を検出することができる。これは、従来のピエゾ抵抗型センサの１／１００の表面応力の変化を検出することができることを意味するものである。【００６７】
また、金属膜によりハーフミラーを形成してなる物理・化学センサによれば、膜部を透過した光がファブリペロー共振器内（中空部内）において十分に反射させることができ、干渉する光の波長の半値幅を狭くすることができることから、膜部の撓みによる変位に対して透過率が急峻な変化を生じることとなり、受光素子を介して得られる信号伝達効率を向上させることができる。特に、透明でない体液等について測定する場合には、光の透過率が減少することとなるが、このような条件下においても、干渉波長の半値幅を狭くすることにより、信号伝達効率を向上させ得るものである。【００６８】
物理・化学現象センシングデバイスにかかる本発明によれば、検出センサによる光透過率の変化と、参照センサによる光透過率の変化を測定することにより、検出センサによって検出された光透過率の減少が、特定物質の固定に伴うものであるか否かを判断できることとなる。また、両センサの比較によって、特定物質の固定の程度を測定することも可能であり、濃度の計算に使用できる数値を得ることができる。【００６９】
また、血液等の透明でない体液から特定のタンパク質等を検出する場合においても、光透過率の変化が、血液そのものによって光透過率が減少したのか、特定のタンパク質等を固定したことによるのかを判別することが可能となる。従って、本発明の物理・化学現象センシングデバイスを使用することにより、僅かな特定物質の存在を検出することが可能となり得る。【００７０】
他方、物理・化学センサの製造方法にかかる本発明によれば、受光素子の作製に続けて半導体作製プロセスによって製造することができることから、非常に微細なセンサを製造することが可能となる。また、受光素子の受光面と膜部との間の中空部は、エッチング予定領域の被覆により周囲から遮断されることとなるから、その後の処理を容易にすることができる。特に、アレイ化した際のチップの処理をバッチで行うことも可能となる。【００７１】
また、物理・化学現象センシングデバイスの製造方法にかかる本発明によれば、検査センサを作製する過程において、同時に参照センサを作製することができることから、検査センサと参照センサとが、同一材料を同一条件（同一膜厚等）によって作製されることとなる。当然に同一基板上においてバッチで作製できることから、迅速かつ容易に作製することができる。そして、このようにして作製されたセンシングデバイスは、単一基板上に形成されていることから、検査用チップとして使用することも可能となる。
【図面の簡単な説明】
【００７２】
【図１】物理・化学センサにかかる第１の実施形態を示す説明図である。
【図２】物理・化学センサにかかる第２の実施形態を示す説明図である。
【図３】センサアレイの一例を示す説明図である。
【図４】物理・化学現象センシングデバイスにかかる第１の実施形態を示す説明図である。
【図５】物理・化学現象センシングデバイスの作動態様を示す説明図である。
【図６】物理・化学現象センシングデバイスにかかる第２の実施形態を示す説明図である。
【図７】物理・化学現象センシングデバイスにかかる他の実施形態を示す説明図である。
【図８】物理・化学現象センシングデバイスにかかる変形例を示す説明図である。
【図９】物理・化学センサの製造方法にかかる第１の実施形態の前半工程を示す説明図である。
【図１０】物理・化学センサの製造方法にかかる第１の実施形態の後半工程を示す説明図である。
【図１１】物理・化学センサの製造方法にかかる第２の実施形態の後半工程を示す説明図である。
【図１２】物理・化学センサの製造方法にかかる第３の実施形態の後半工程を示す説明図である。
【図１３】センサアレイの製造方法の一例を示す説明図である。
【図１４】物理・化学現象センシングデバイスの製造方法にかかる実施形態の前半工程を示す説明図である。
【図１５】物理・化学現象センシングデバイスの製造方法にかかる実施形態の後半工程を示す説明図である。
【図１６】物理・化学現象センシングデバイスの製造方法にかかる実施形態の変形例の後半工程を示す説明図である。
【図１７】物理・化学現象センシングデバイスの製造方法にかかる実施形態の変形例の後半工程を示す説明図である。
【図１８】物理・化学センサにかかる実施形態の変形例を示す説明図である。
【図１９】物理・化学センサにかかる実施形態の他の変形例を示す説明図である。
【図２０】物理・化学センサにかかる実施形態の他の変形例を示す説明図である。
【図２１】物理・化学センサの製造方法にかかる他の実施形態を示す説明図である。
【図２２】物理・化学現象センシングデバイスにかかる実施形態の変形例を示す説明図である。
【図２３】実施例１として作製した物理・化学センサの写真およびＳＥＭ画像である。
【図２４】実施例１で作製した物理・化学センサ（タンパク質センサ）についての分析結果のグラフである。
【図２５】実験例１におけるフォトダイオードの光電流値のグラフである。
【図２６】実施例２として作製した物理・化学現象センシングデバイスの光学顕微鏡写真である。
【図２７】実験例２における参照センサの光電流値のグラフである。
【図２８】単一の基板上にセンサアレイ、ソースフォロア回路、デコーダおよびセレクタを形成したチップの光学顕微鏡写真である。
【図２９】解析例１による光の透過率の測定結果を示すグラフである。
【図３０】解析例２による膜部の変位に対する光の透過率の測定結果を示すグラフである。
【図３１】解析例３の結果を示すグラフである。
【発明を実施するための形態】
【００７３】
本発明の詳細を説明するため、以下に本発明の実施の形態を図面に基づいて説明する。なお、受光素子としては、フォトダイオードを例示し、本発明の実施形態を説明するが、フォトダイオードに限定する趣旨ではない。
【００７４】
〔物理・化学センサにかかる発明の第１の実施形態〕
図１は、物理・化学センサにかかる本発明の第１の実施形態を示す図である。この図１（ａ）に示すように、フォトダイオード１の受光面が形成されている領域１ａに対向して膜部２が設けられており、この受光領域１ａと膜部２との間に中空部３が形成され、ファブリペロー共振器が構成されている。膜部２は、物質（分子等）を固定できる材料で形成され、少なくとも外側表面４ａにおいて、膜部２の外方に存在する物質を固定できるように構成されている。また、膜部２は、作製過程において、開口する部分が存在しているが、この開口部分は被覆され、中空部３は周囲と遮断された状態となっている。なお、中空部３の遮断は、膜部２の側から物質（分子等）が容易に中空部３の内部に侵入しない程度の状態であり、この遮断状態を気密的にすることにより、中空部３の内部に気体が流入することがなく、膜部２が物質（分子等）を固定できる材料で構成した場合においても、膜部２の内側表面に物質が固定されることはない。また、当該遮断状態が水密的であれば、液体が中空部３の内部に流入することはなく、固定された物質を除去する場合などにおいて、液体を使用することも可能となる。同時に、液体に含まれる分子等が膜部２の内側表面に固定されることもない。なお、フォトダイオード１には、電極５，６が設けられ、バイアス電圧が印加されている。
【００７５】
本実施形態では、膜部２を比較的柔軟な材料で構成することにより、膜部２が機械的に撓むことができるようにしている。従って、この機械的撓みにより、受光領域１ａと膜部２との距離が変化することによって、ファブリペロー共振器による共振する光の波長は異なることとなる。これを特定の波長の光に着目すれば、膜部２が撓んでいない状態における光の強度と、膜部２が撓んだ状態における光の強度は異なることとなり、特定の波長の光の強度を観察することによって、膜部２の撓み状態を検出することが可能となるのである。このような柔軟な材料として、また、物質を固定する性質を有するものとして、パリレンＡまたはパリレンＡＭがある。これらのポリキシリレン系ポリマーは、光透過率が高く、ヤング率も低いことから、ファブリペロー共振器を形成しつつ、表面応力によって容易に変形させることが可能となる。また、パリレンＡは側鎖にアミノ基を有しており、アミノ基と結合するタンパク質等の分子を固定させることができ、パリレンＡＭは、側鎖にメチル基−アミノ基の直列に結合しており、これもまたアミノ基と結合する分子を固定することができるものである。なお、膜部２はこれらのポリキシリレン系ポリマーに限定するものではなく、光透過性および可撓性を有する材料から適宜選択することができる。
【００７６】
上記のような膜部２は、その材料そのものが物質（分子等）を固定するものでなくとも、膜部２の外側表面４ａの全面または部分的に、物質（分子等）の固定能を有する材料が堆積等された構成でもよい。すなわち、貴金属（金、白金、パラジウム等）を堆積することにより、タンパク質以外の物質を膜部２の表面４ａに吸着（または結合）させることが可能となる。この場合、貴金属の堆積量を僅かにすることによって、膜部２のヤング率の増大、および、光の透過率の減少を抑えることができる。
【００７７】
また、膜部２に物質（分子等）の固定能を有する材料として金などを使用する場合には、当該膜部２をハーフミラーとして機能させることも可能である。すなわち、金や銀は、吸光係数が低いことから、これらの材料を使用して成膜してなる膜部２は、中空部３の内部における光の反射率を向上させることなり、当該中空部３の内部において干渉する波長の半値幅を狭くすることとなるのである。
【００７８】
本実施形態は、上記のような構成であるから、図１（ｂ）に示すように、膜部２の外部表面に物質（分子等）Ａが固定することによって、その分子間力により膜部２が撓むこととなるのである（図は抗体Ａを代表例として示している）。このように、膜部２が撓むことにより、膜部２の外方からフォトダイオードの受光面に向かって、所定波長の光を照射することにより、当該特定波長光の透過状態を電気的に解析することができる。すなわち、例えば、単波長のレーザ光を発生させる光源により、例えば、波長６００ｎｍの赤色レーザ光を照射することにより、その光の透過率（フォトダイオードの受光率）の変化を観察することで、膜部２の撓み状態を把握することができる。このように、膜部２が撓んでいるか否かを把握することにより、物質（分子等）の存在を確認し、また、その撓み状態の程度により固定した物質（分子等）の量を把握することができるのである。なお、前記レーザ光の波長の特定は、膜部２が撓むことに伴う透過率の変化が顕著となるものを選択することが好ましい。なぜなら、ファブリペロー共振器を形成する膜部２の肉厚および中空部３の間隙の各寸法が異なることにより、膜部２の撓んだ状態における特定波長の光の透過率が異なることとなるからである。
【００７９】
また、パラジウム等の水素分子を吸着する材料を膜部２の表面４ａに堆積する場合には、水素ガスセンサとして機能し、膜部２をパリレンＡ等で構成することにより、タンパク質センサとして機能することとなる。さらに、金等の貴金属を堆積することにより、二酸化炭素や二酸化窒素等の環境負荷型のガス、または、ＴＮＴやＲＤＸ等の爆薬使用型のガスについてもセンシングすることが可能となる。
【００８０】
〔物理・化学センサにかかる発明の第２の実施形態〕
次に、物理・化学センサにかかる第２の実施形態について説明する。図２は、本実施形態を示す図である。この図２（ａ）に示すように、本実施形態においても、第１の実施形態と同様に、フォトダイオード１の受光面１ａには、これに対向して膜部２が設けられ、かつ、中間に中空部３が形成されて、ファブリペロー共振器が構成されている。本実施形態では、膜部２の表面に分子固定膜４が積層された構成である。従って、膜部２と分子固定膜４とを異なる材料で形成することができるものである。そこで、膜部２としては、パリレンＮまたはパリレンＣがある。この種のポリキシリレン系ポリマーは、光透過率が高く、ヤング率も低いことから、ファブリペロー共振器を形成しつつ、表面応力によって容易に変形させることが可能となる。
【００８１】
また、分子固定膜４としては、種々の材料を堆積させることによって、所望の分子を固定させることが可能である。そこで、水素ガスを検知する場合には、水素分子を固定できる材料により分子固定膜４を形成するのである。これにより、水素センサとして機能することとなる。分子固定膜４に使用する材料のヤング率が大きい場合には、薄膜化することにより、膜部２を含む全体のヤング率が大きくなることを抑制できる。
【００８２】
なお、分子固定膜４が、金などを使用する場合には、当該分子固定膜４をハーフミラーとして機能させることも可能である。すなわち、膜部２には比較的ヤング率の低い材料を使用することにより、分子固定膜４を比較的ヤング率の高い材料を使用しても両者の積層体が表面応力による変化を可能にし、かつ、金は、吸光係数が低いことから、中空部３の内部における光の反射率を向上させることが可能となるのである。この場合、膜部２に積層される分子固定膜４の膜厚を調整することにより、表面応力による膜部２の変形の程度、ならびに、入射される光の透過率および中空部３における反射率の程度を調整することができる。
【００８３】
さらに、分子固定膜４として、例えば、生体高分子（例えば、抗体等のタンパク質やＤＮＡなど）を固定できる材料により構成すれば、分子固定膜４を生体高分子膜とすることができる。特に、抗体を固定できる材料により構成する場合には、分子固定膜４を抗体固定膜とすることができる。この抗体固定膜４としては、パリレンＡまたはパリレンＡＭを使用することができる。パリレンＡおよびパリレンＡＭは側鎖にアミノ基を有することから、アミノ基と電気的に結合できる抗体Ａを固定させることが可能となるためである。ここで、本実施形態では、抗体Ａの固定状態を検出することを目的とするのではなく、この抗体Ａに特異吸着する特殊なタンパク質を検知するものである。すなわち、予め抗体Ａが固定した状態における膜部２の撓み状態を基準とし（図では敢えて撓んでいない状態を示す）、その後、この抗体に特異吸着する特定のタンパク質が存在するかどうかを検出するのである。アミノ基と電気的に結合できる抗体Ａは比較的多く、これらと特異吸着するタンパク質の有無を判定する際に使用できる。従って、抗体固定膜４は、パリレンＡおよびパリレンＡＭに限定するものではなく、それ以外の材料（貴金属による薄膜等）であっても抗体Ａを固定できる性質を有する材料であれば使用可能である。
【００８４】
このような材料で構成された抗体固定膜４に抗体Ａを固定することにより、図２（ｂ）に示すように、抗体Ａに特定のタンパク質（抗原）Ｐを特異吸着させることができる。そして、抗体Ａに抗原Ｐが特異吸着することにより分子間力が変化し、膜部２を機械的に撓ませることとなるのである。なお、抗体Ａもタンパク質の一種であることから、抗体Ａが固定されていない状態よりも、抗体Ａが固定された状態では、分子間力によって僅かに撓むことが予想される。しかし、抗体Ａに特定のタンパク質（抗原）Ｐが特異吸着することにより、分子間力が強く作用し、膜部２の撓みが著しくなるのである。そこで、抗体Ａを固定した状態における光の強度（膜部２の撓み状態）との比較によって、特定のタンパク質（抗原）Ｐの特異吸着の有無を判断することが可能となる。
【００８５】
本実施形態は、上記のような構成であるから、第１の実施形態と同様に、光源Ｌによりフォトダイオードの受光面に向かって、特定波長の光（例えば、波長６００ｎｍの赤色光）を照射することにより、当該特定波長光の透過状態を電気的に解析することができる。そして、その光の透過率の変化を観察することにより、膜部２の撓み状態を把握することができ、このときの撓み状態によって、抗体固定膜４の表面に固定した抗体Ａに特定のタンパク質Ｐが結合したか否かを判断することができる。
【００８６】
そして、膜部２をヤング率の小さなパリレンで構成することにより、僅かな表面応力の変化による撓みを発生させることが可能となり、少ない特定タンパク質をも検出することが可能となる。
【００８７】
このように、少ない量の特定のタンパク質を検出することができれば、例えば、人の血液等の体液から、ガン患者のみが有する特異タンパク質（抗原）の有無を検査する際、微量の特異タンパク質を検出することができ、早期治療に貢献することができる。なお、上記構成の中空部３は、周辺との遮断の状態が水密的となっており、検査液または洗浄液が侵入しないようになっており、使用中および使用後においてもファブリペロー共振器としての機能に影響がないものとなっている。
【００８８】
〔物理・化学センサアレイの実施形態〕
上記物理・化学センサは、１個単独のものについてのみ説明したが、同一基板上に複数のフォトダイオード１を形成し、その各フォトダイオード１に対して、中空部３を形成しつつ膜部２を設けることにより、複数のセンサを有するセンサアレイとすることができる。そこで、センサアレイの実施形態を次のとおり例示する。
【００８９】
図３は、センサアレイの一例を示す図である。Ｘはセンサエリアを示し、Ｙは処理回路エリアを示す。本実施形態では、単一の（同一の）半導体基板Ｂに４個の物理・化学センサＸ１，Ｘ２，Ｘ３，Ｘ４が形成されている。これらのセンサＸ１〜Ｘ４は、前述した物理・化学センサにかかる発明の第１または第２の実施形態が使用されている。また、各センサＸ１〜Ｘ４に接続されるように、基板Ｂには処理回路Ｙ１，Ｙ２，Ｙ３，Ｙ４が形成されており、各センサＸ１〜Ｘ４の検出値を処理（検知）されるものである。処理回路Ｙ１〜Ｙ４としては、例えば、ＭＯＳＦＥＴによるものであり、センサＸ１〜Ｘ４がＭＯＳＦＥＴのゲート電極に接続され、光電流の発生が検出されるようになっている。なお、半導体基板Ｂに、ｎ型基板を使用する場合、受光素子としてのフォトダイオードには、ｎ型フォトダイオードを形成し、同時に、同じ基板Ｂにｎ型ＭＯＳＦＥＴを形成することができる。
【００９０】
このような構成の場合、同時に他種類の物質の存在を検出することが可能となる。例えば、上述したように、センサの膜部に抗体を固定させ、これと特異吸着する抗体の存在を検査する場合には、異なる種類の抗体を個別に予め膜部２に固定させておくことにより、一度に複数のこれらと特異吸着する抗原を見付けることが可能となる。従って、検査期間を短縮し、体液採取も少ない回数となり、医療現場において有用である。
【００９１】
〔物理・化学現象センシングデバイスにかかる発明の第１の実施形態〕
次に、物理・化学現象センシングデバイスにかかる発明の実施形態について説明する。物理・化学現象センシングデバイスは、前述の物理・化学センサを使用するものであって、ファブリペロー共振器を構成させた上記物理・化学センサ（検出センサ）と、ファブリペロー共振器を構成しない参照センサとで構成されている。図４はその第１の実施形態を示す図である。この図に示すように、本実施形態は、同一の基板Ｂに、検出センサ１００と、参照センサ２００とが作製されている。検出センサ１００は、前述の第１の実施形態と同様に、フォトダイオード１０１の受光領域１０１ａに対して、中空部１０３を形成しつつ膜部１０２が設けられ、ファブリペロー共振器が構成されている。他方、参照センサ２００は、膜部２がフォトダイオード２０１の受光領域２０１ａとの間に中空部を形成せずに積層された状態で設けられているのである。この参照センサ２００に形成される膜部２０２は、検出センサ１００と同種の材料により構成され、検出センサ１００の膜部１０２と同様に、参照センサ２００の膜部２０２の外部表面２０４ａにおいて特定に物質を固定できるようになっている。なお、図中のＰＭは、検出センサ１００に中空部１０３を形成する際に使用するエッチングガスからフォトダイオードを保護するための保護膜であり、通常は、熱酸化により形成されるものである（後述の製造方法にかかる実施形態参照）。
【００９２】
そこで、図５に示すように、上記構成の検出センサ１００および参照センサ２００に特定の物質（分子等）Ａが固定される場合、検出センサ１００では、上述のように、分子間力により膜部１０２が撓むこととなり、中空部１０３の間隔が変化することとなる。これに対し、参照センサ２００は、上記のような中空部を有していないために、そのような変化がない。仮に、膜部２０２が撓むような応力が作用するとしても、中空部が構成されていないために、膜部２０２は容易に撓むことができず、結果として、光の透過特性が変化することがないのである。
【００９３】
なお、上記膜部１０２，２０２には、分子固定能を有するパリレンＡ、パリレンＡＭのほか、貴金属を堆積したものとすることができ、また、両センサ１００，２００には、電極１０５，１０６，２０５，２０６が形成され、フォトダイオード１０１，２０１の受光率を電気的に解析できるようになっている。両センサ１００，２００に対する光の照射は、同じ光源が使用され、同一波長の光の透過率を比較することができる。なお、図中の光源Ｌは、両センサ１００，２００に対して個別の光源Ｌを使用するように示しているが、これは、各センサ１００，２００にそれぞれ光を照射することを意味するものである。従って、図示のように、異なる光源により同一波長・同一光量の光源を個別に照射してもよいが、単一の光源によって同じ光を照射することができる。
【００９４】
本実施形態は、上記のような構成であるから、本実施形態を構成する参照センサ２００は、光源Ｌにより照射される光の透過率を検出することができるものの、特定の物質が膜部２０２の表面に固定した場合であっても、膜部２０２が撓まず、物質の固定を原因として、光の透過率が変化することはない。しかしながら、当該物質の検出のために供給される気体または液体が不透明または色彩を有するものである場合には、当該供給された気体または液体の透光性の程度に応じて、光の透過率が減少することとなる。そこで、検出センサ１００と、参照センサ２００の双方に、同じ気体または液体を供給し、そのときの光の透過率の変化を検出することにより、検出センサ１００によって検出された光透過率の減少が、特定物質の固定によるものか、供給された気体または液体の透光性によるものかを検知することができる。さらに、その透過率の減少の程度を検出することにより、現実に物質が固定したことにより膜部１０２が撓む程度を算出することが可能となる。従って、検出センサ１００において光の透過率が減少した量と、参照センサ２００における光の透過率の減少量とを比較し、その差分をもって物質の存在量として、当該物質の存在を検出することができるのである。
【００９５】
〔物理・化学現象センシングデバイスにかかる発明の第２の実施形態〕
さらに、物理・化学現象センシングデバイスの第２の実施形態を説明する。図６は、本実施形態を示す図である。この図に示すように、本実施形態は、検出センサ３００の構成を、前述の物理・化学センサにかかる第２の実施形態（図２参照）のように、膜部３０２の表面に分子固定膜３０４を積層したものである。これに伴って、参照センサ４００についても、膜部４０２の表面に分子固定膜４０４が積層されている。このように、膜部３０２，４０２の表面に分子固定膜３０４，４０４を積層することにより、当該分子固定膜３０４，４０４の材質を適宜選択することにより、検出センサ３００を水素、生体高分子または抗体等を検出するためのセンサに構成することができる。そして、参照センサ４００も同種の構成とすることにより、検出センサ３００により検出される光透過率の変化のうち、物質が固定されたことを原因とする変化の有無および程度を検出することができることとなる。
【００９６】
上記のような構成により、例えば、人の体液や血液等のように、光の透過率が減少しそうな液体中に含まれる特異タンパク質（抗原）を検知することができる。すなわち、検出センサ３００および参照センサ４００の双方の分子固定膜３０４，４０４に、それぞれ抗体を固定しておき、両者に対して人の体液または血液等を供給することによって、両センサ３００，４００における光の透過率が変化するとしても、当該抗体に特異吸着する抗原が存在する場合は、検出センサ３００により検出される光の透過率の変化が、参照センサ４００により検出される光の透過率の変化よりも大きくなり、この両者の比較によって抗原の存在および程度を検知することができるのである。
【００９７】
なお、上述の両実施形態において、参照センサ２００，４００の受光面２０１ａ，４０１ａについては、露出させる状態に構成してなる形態としてもよい。すなわち、物理・化学現象センシングデバイスにかかる発明の第１の実施形態（図４）および第２の実施形態（図６）では、参照センサ２００，４００の受光面２０１ａ，４０１ａに保護膜ＰＭが形成され、さらにその表面に、膜部２０２，４０２および分子固定膜４０４（第２の実施形態のみ）が積層された構成となっているが、これらをエッチング等により除去する構成としてもよい。
【００９８】
〔物理・化学現象センシングデバイスにかかる実施形態の変形例〕
図７は、第２の実施形態（図６）において、参照センサ４００の受光面４０１ａに積層させる保護膜ＰＭ、膜部４０２および分子固定膜４０４を除去したものを示す。この図に示すように、参照センサ４００の受光面４０１ａには光源Ｌから照射された光を遮るものが存在しないものであり、当該光を十分に受光し得る。そして、検出センサ３００に供給される気体または液体と同じものが参照センサ４００に供給されるとき、当該液体等が透明な場合には、その光量が減少することがなく受光することとなり、これに対して、液体等が不透明または着色されたものである場合には、受光する光量が減少することとなり、その変化を顕著に検出することが可能となるのである。このことは、図示しないが、第１の実施形態（図４）における保護膜ＰＭおよび膜部２０２を除去した場合も同様である。
【００９９】
図８は、物理・化学現象センシングデバイスの他の変形例を示す電気的ブロック図である。図中のＸはセンサ（検出センサまたは参照センサ）を示し、Ｙは処理回路を示し、Ｚは選択回路を示す。センサＸは、それぞれ縦横４×４の合計１６個（Ｘ１，・・・，Ｘ１６）が同一基板上に形成され、これらに個別に接続される処理回路Ｙも合計１６個（Ｙ１，・・・Ｙ１６）形成されている。選択回路Ｚは、デコーダおよびセレクタで構成され、デコーダは基板上のＨライン（横方向）について選択し、セレクタは基板上のＶライン（縦方向）について選択するものである。入力信号（電圧）は、デコーダおよびセレクタによって１６個のセンサＸのうちの１個（例えば、Ｘ１）を選択して入力され、各センサＸにおける光電流値が検出される。
【０１００】
また、個々のセンサＸについて、１個ずつ接続される処理回路Ｙは、ＭＯＳＦＥＴによるソースフォロア回路が形成されており、センサＸから出力される電流がゲート電極に入力され、光電流の発生が検出されるとともに、出力値は電圧として得られるようになっている。この出力値は、オシロスコープ等によって検出することにより、光電流の大きさを検出することができるものである。
【０１０１】
このように、複数のセンサＸをアレイ化することにより、同時に異なる物質（分子）の検出を可能にすることができる。また、検出センサと参照センサとをＨライン（横方向）またはＶライン（縦方向）のいずれかに、または双方に、配置することにより、検出センサによる光電流の変化と、参照センサによる光電流の変化とを同時に検出することができる。この場合、血液などの光透過率が減少し得る物質について、特定物質（分子）の吸着による光透過率の変化を上記比較により明確に検出することが可能となる。
【０１０２】
〔物理・化学センサの製造方法にかかる発明の第１の実施形態〕
次に、前記物理・化学センサの製造方法について説明する。図９および図１０は、製造方法にかかる第１の実施形態を示す図である。まず、所定の半導体プロセスにより、フォトダイオード１を作製する。このフォトダイオード１の表面は、保護のためにシリコン酸化膜が形成されていることから、このシリコン酸化膜はそのまま残存させてもよいが、これをエッチングにより除去した構成でもよい。その後、フォトダイオード１の表面に保護膜ＰＭを形成する（図９（ａ））。この保護膜ＰＭは、熱酸化によりシリコン酸化膜を形成するものであるが、前記半導体プロセス時に形成されるシリコン酸化膜よりも厚肉の状態に形成されるものである。従って、半導体プロセスによって形成されるシリコン酸化膜に積層させる場合であっても、当該シリコン酸化膜を除去した後に所定の肉厚のシリコン酸化膜を形成させる場合であってもよい。なお、この保護膜ＰＭは、後の工程である犠牲層除去工程におけるエッチングガスからフォトダイオード１を保護するものである。
【０１０３】
この状態から、第１の工程として、フォトダイオード１の受光面（受光領域）１ａに犠牲層７を設ける工程（犠牲層生成工程）を行う。犠牲層７に使用される材料は後工程においてエッチング除去され得るエッチング可能材料とし、例えば、ポリシリコンを使用する。ポリシリコンを使用する場合は、ＣＶＤ（Ｃｈｅｍｉｃａｌ  Ｖａｐｏｒ  Ｄｅｐｏｓｉｔｉｏｎ）法により、前記シリコン酸化膜の全面にポリシリコンを堆積し、フォトリソグラフィ技術によりパターニングされ、必要とする範囲のポリシリコンを残して、他のポリシリコンを除去している（図９（ｂ））。このとき、犠牲層７のほかに、犠牲層７の周辺部に複数の積層部８が形成され、犠牲層７と、その近傍に設けられる積層部８との間には、適宜な間隙が形成されている。この間隙は、後工程の膜部生成工程において、膜部の形成とともに膜部構成材料が堆積できるようになっており、当該間隙内に堆積する膜部構成材料と生成される膜部が一体的に構成されるようにしている。
【０１０４】
次に、犠牲層７の表面部を除く範囲にシリコン酸化膜９を積層する（保護層生成工程）。このシリコン酸化膜９は、後工程によるエッチングの際にエッチングガスから保護するための保護層として機能させるものである。犠牲層７の表面を除く領域の全体にシリコン酸化膜を積層するため、犠牲層７の周辺（側面）にもシリコン酸化膜が付着することとなる（図９（ｃ））。このとき、フォトダイオード１を構成するｐ型領域およびｎ＋型領域に電極５，６を設けるため、当該部分のシリコン酸化膜をバッファードフッ酸液等によりエッチングして除去し、その部分にアルミニウムを配線しておくことも可能である（図９（ｄ））。
【０１０５】
引き続き、犠牲層７の一部を残し、その全面および周辺のシリコン酸化膜の表面に膜部構成材料を堆積する（膜部生成工程）。膜部構成材料としては、パリレンＡまたはパリレンＡＭを使用することができる。この場合、パリレンを蒸着法により全面に蒸着した後、所定領域を残し、一部分（エッチング予定領域２１，２２）のパリレンを除去している。このパリレンの除去についても、フォトリソグラフィ技術により、酵素プラズマによるパターニングの後、不要なパリレンを除去している（図１０（ａ））。なお、上記のパリレンの蒸着において、膜厚を調整するために、原料ダイマの量を調整している。原料ダイマの量を調整することにより、ポリパラキシリレンのモノマーガス供給量を制御でき、凝集後にポリマー膜となる際の膜厚を調整できるからである。この工程により、犠牲層７の表面に適宜な肉厚の膜部２が形成される。
【０１０６】
次に、膜部２の表面から犠牲層７をエッチングにより除去する（犠牲層除去工程）。このとき、上述のとおり、犠牲層７の一部にパリレンが蒸着されていない部分（エッチング予定領域２１，２２）を形成していることから、当該部分を介して犠牲層７を除去するのである（図１０（ｂ））。なお、上記犠牲層７のエッチングは、ドライエッチングにより、エッチングガスを犠牲層７に作用させることによるものである。
【０１０７】
さらに、エッチング予定領域２１，２２を被覆する（エッチング予定領域封止工程）。ここでは、フィルムレジストラミネートを使用し、エッチング予定領域をラミネートするのである。なお、ラミネート部分がエッチング予定領域に限定されるように、ラミネート後にフォトリソグラフィ技術により、不要な部分を除去している（図１０（ｃ））。このように、エッチング予定領域を被覆することにより、前工程でエッチングにより除去された犠牲層７の部分が封止される（封止の程度により気密的または水密的に密閉される）こととなる。
【０１０８】
上記工程により、物理・化学センサを構成することができる。つまり、上述のように、膜部生成工程においては、パリレンＡまたはパリレンＡＭを使用することにより、構成された膜部２は、光透過性および可撓性を有し、かつ、表面において分子固定能を有しているからである。
【０１０９】
なお、上記工程に続き、膜部２の表面に分子固定材料を積層してもよい（分子固定膜生成工程）。例えば、膜部生成工程において、分子固定能を有しない材料（例えば、パリレンＮまたはパリレンＣ）により膜部２を形成した場合には、その表面に分子固定能を有する材料（例えば、パリレンＡまたはパリレンＡＭ）を積層するのである（図１０（ｄ））。このとき、分子固定材料として生体高分子固定材料を積層することにより、生体高分子固定膜を形成することができ（生体高分子固定膜生成工程）、特に、抗体固定材料を積層することにより、抗体固定膜を形成することができる（抗体固定膜生成工程）。本実施形態では、側鎖にアミノ基を有するパリレンＡＭを蒸着して膜部２の表面に積層している。これにより、抗体固定膜４が膜部２の表面に積層される構造とすることができるのである（図１０（ｄ））。なお、分子固定膜（抗体固定膜）４は、膜部２の表面に限定されず、その周辺に広く蒸着させてもよい。特に、エッチング予定領域２１，２２を被覆した被覆部２３，２４を含めることにより、エッチング予定領域２１，２２と被覆部２３，２４との間に、僅かな間隙を残存させないようにすることができる。つまり、中空部３の気密性または水密性を必要に応じて向上させることができるのである。
【０１１０】
〔物理・化学センサの製造方法にかかる発明の第２・第３の実施形態〕
物理・化学センサの製造方法にかかる前記第１の実施形態においては、分子固定膜精製工程を最終工程としたが、この分子固定膜生成工程を最終工程とせず、センサ製造過程の途中に行うことも可能である。すなわち、製造方法にかかる第２の実施形態は、図１１に示すように、膜部生成工程（図１１（ａ））の終了後に、分子固定材料を積層する形態である（図１１（ｂ））。この場合においても、その後の工程において犠牲層をエッチングする（図１１（ｃ））こととなるから、分子固定膜４には、エッチング予定領域２１，２２の分子固定膜を除去している。そして、最後に、膜部２および分子固定膜４におけるエッチング予定領域２１，２２を被覆するのである（図１１（ｄ））。また、第３の実施形態は、図１２に示すように、犠牲層除去工程（図１２（ｂ））の後に、分子固定膜４を積層する形態である（図１２（ｃ））。この場合、分子固定材料が中空部３の内部に堆積しそうであるが、犠牲層を小さくする場合、または、分子固定膜４が薄膜である場合には、ファブリペロー共振器としての機能に影響を与えることなく、膜部２の表面に分子固定膜４を積層し得るものである。
【０１１１】
また、物理・化学センサアレイを製造する場合は、前記工程を同時に複数実施することにより、物理・化学センサをアレイ化することができる。さらに、処理回路を同時に形成することも可能である。そこで、図１３は、物理・化学センサと処理回路とを同時に作製する場合の一例を示す。この図はセンサ形成工程の一部を省略している。図示されているように、基板Ｂには、フォトダイオードが形成される領域１と、ＭＯＳＦＥＴが形成されるべき領域Ｍ１とが区分され、ＭＯＳＦＥＴが形成されるべき領域Ｍ１には、予めソース領域Ｓおよびドレイン領域Ｄに不純物がドープされている。例えば、半導体基板Ｂをｐ型のシリコン基板を使用する場合、ソースおよびドレイン領域にｎ＋をドープしてｎ型のＭＯＳＦＥＴを作製するのである。そこで、まず、ゲート領域には、電極としてポリシリコンＭ８を予め積層するのである（図１３（ａ）参照）。
【０１１２】
次に、フォトダイオードの領域１に犠牲層７が積層されるとともに、保護層として酸化シリコン膜９が積層され（図１３（ｂ）参照）、さらに、フォトダイオード側に電極５，６を設ける際に、ＭＯＳＦＥＴ側にも電極Ｍ５，Ｍ６が設けられるのである（図１３（ｃ）参照）。なお、フォトダイオードのｎ＋型領域の電極６と、ＭＯＳＦＥＴの電極Ｍ５を連続して形成することにより、両電極を接続した状態に設けることができる。
【０１１３】
上記に続いて、犠牲層７の一部（すなわちエッチング予定領域２１，２２）を残し、その全面および周辺の酸化シリコン膜９の表面にパリレンＣなどの膜部構成材料を堆積させて膜部２を形成するのである（図１３（ｄ）参照）。そして、犠牲層７をエッチングによって除去した後、エッチング予定領域２１，２２を封止し、さらに、分子固定材料を堆積して分子固定膜４を積層するのである（図１３（ｅ）参照）。上記のような構成により、単一基板上に物理・化学センサと、ＭＯＳＦＥＴを同時に作製することができるのである。なお、上述の分子固定膜４は、既に説明したとおり、膜部２に分子固定能を有する場合には積層を省略することができる。
【０１１４】
物理・化学センサの製造方法にかかる発明の実施形態は、上記のとおりであることから、フォトダイオード１の表面に中空部３を形成しつつ膜部２を形成することができる。この膜部２は、パリレンを蒸着して構成していることから、光の透過率が高く、可撓性を有することとなる。また、分子固定膜（抗体固定膜）４を積層する構成においても、パリレンＡまたはパリレンＡＭを使用することにより、光透過性および可撓性を有する状態とすることができる。また、金等の貴金属を積層する場合においても、これを薄膜化することにより、光の透過性を確保し、また、膜部の可撓性を維持させるように構成することができる。
【０１１５】
〔物理・化学現象センシングデバイスの製造方法にかかる発明の実施形態〕
次に、物理・化学現象センシングデバイスの製造方法について説明する。図１４および図１５は、センシングデバイスの製造方法にかかる実施形態を示す図である。これらの図に示すように、製造方法の基本的な工程は、物理・化学センサの製造方法にかかる第１の実施形態と同様であり、物理・化学センサの作製と同時進行で、参照センサを作製することにより、センシングデバイスを製造するものである。
【０１１６】
すなわち、単一の基板Ｂに複数（例えば２つ）のフォトダイオード１０１，２０１を作製し（図１４（ａ））、検出センサ用および参照センサ用に区分して、検出センサ用のフォトダイオード１０１を使用する検出センサと、参照センサ用のフォトダイオード２０１を使用する参照センサとの二種類のセンサを同一基板Ｂに作製するのである。検出センサは、前記物理・化学センサを製造する工程によって作製され、その概略は、フォトダイオード１０１の表面に保護膜を形成し（図１４（ａ））、その後、犠牲層生成工程（図１４（ｂ））と、保護層生成工程（図１４（ｃ））と、膜部生成工程（図１５（ａ））と、犠牲層除去工程（図１５（ｂ））と、エッチング予定領域封止工程（図１５（ｃ））とを含む各工程によって処理される。
【０１１７】
そこで、上記各工程に沿って、参照センサの作製方法を説明する。まず、半導体プロセスによって作製されたフォトダイオード１０１，２０１の表面に対して、シリコン酸化膜を形成して保護膜ＰＭを設ける（図１４（ａ））。この保護膜ＰＭは、後工程の犠牲層除去工程時におけるエッチングガスからフォトダイオード１０１を保護するためである。犠牲層生成工程では、検出センサ用のフォトダイオード１０１の受光面にのみ犠牲層１０７を形成するものであり、参照センサ用のフォトダイオード２０１の受光面には犠牲層が形成されないものである（図１４（ｂ））。犠牲層１０７にはポリシリコンが使用され、全面にポリシリコンを堆積した後、不要な領域のポリシリコンを除去する工程は前述と同様である。なお、この犠牲層の形成と同時に複数の積層部１０８，２０８が形成され、犠牲層１０７の近傍に設けられる積層部１０８は、当該犠牲層１０７との間に膜部形成材料が堆積できる間隙を形成するように設けられている。
【０１１８】
保護層生成工程では、上記犠牲層生成工程で形成された犠牲層１０７の表面と、参照センサ用フォトダイオード２０１の受光面とを除いた領域に、シリコン酸化膜を積層して保護層１０９，２０９を形成するものである（図１４（ｃ））。参照センサ用のフォトダイオード２０１の受光面にシリコン酸化膜を積層しないのは、後工程において検出センサ用のフォトダイオード１０１の犠牲層２０７を除去した後に形成される中空部を除き、両センサに積層される膜厚を同じ条件とするためである。なお、上記保護層生成工程の後に、電極形成領域に電極１０５，１０６，２０５，２０６を設ける（図１４（ｄ））。電極を設ける場合は、電極形成領域のシリコン酸化膜をエッチングによって除去し、アルミニウムを配線するものである。
【０１１９】
膜部生成工程は、検出センサ用のフォトダイオード１０１の受光面に形成した犠牲層１０７の一部１２１，１２２を残し、全体に膜部構成材料を堆積させて、膜部１０２，２０２を形成するものである（図１５（ａ））。膜部構成材料が堆積されない部分は、エッチング予定領域として機能させるためのものであり、膜部構成材料を堆積後に除去することにより形成している。このときの膜部構成材料としては、パリレンＡまたはパリレンＡＭを使用し、蒸着法により堆積することができる。なお、蒸着においては、前述のとおり、原料ダイマの量が調整され、膜部を任意の肉厚に形成するものであるが、検出センサ用のフォトダイオード１０１および参照センサ用のフォトダイオード２０１の双方に対して同時に同じ原料ガスが供給されることにより、両者において、凝集後に形成されるポリマー膜の膜厚を同様にすることができるものである。この工程により、参照用のセンサは完成し、残る工程により検出用のセンサを製造することとなるものである。
【０１２０】
犠牲層除去工程は、上記エッチング予定領域１２１，１２２を介してエッチングガスを犠牲層１０７に作用させて、当該犠牲層１０７を除去する工程である（図１５（ｂ））。これにより、検出センサ用のフォトダイオード１０１の受光面と膜部１０２の間に中空部１０３を形成するものである。また、エッチング予定領域封止工程は、上記エッチング予定領域１２１，１２２に対して、フィルムレジストラミネートによって被覆部１２３，１２４を設けるものである（図１５（ｃ））。これにより、検出用のセンサを完成させることができる。
【０１２１】
上記のようにして、同一基板Ｂに検出用のセンサと参照用のセンサとを同時に作製することによってセンシングデバイスが製造されるものである。なお、膜部１０２，２０２の表面に分子固定膜１０４，２０４を積層する場合は、上記のように完成したセンシングデバイスの表面に、さらに、分子固定能を有する材料を積層する工程（分子固定膜生成工程）を行うことができる（図１５（ｄ））。このとき、検出用のセンサと参照用のセンサとを同一条件とするため、双方の膜部１０２，２０２に対して、同時に分子固定能を有する材料を積層させるのである。そして、分子固定能を有する材料としてパリレンＡまたはパリレンＡＭを蒸着させるときは、双方の膜部１０２，２０２に対して、同じ原料ガスを同時に供給することにより、分子固定膜１０４，２０４の膜厚を同様に形成することができる。
【０１２２】
〔物理・化学現象センシングデバイスの製造方法にかかる実施形態の変形例〕
物理・化学現象センシングデバイスの製造方法においても分子固定膜生成工程を最終工程としないことができる。図１６は、犠牲層除去工程前に分子固定膜を生成する場合の製造方法を示し、図１７は、犠牲層除去工程後に分子固定膜を生成する場合の製造方法を示している。これらの図に示すように、分子固定膜生成工程において、検出用のセンサ側の膜部１０２に分子固定膜１０４を積層させる際には、同時に参照用のセンサ側の膜部２０２にも分子固定膜２０４を積層するのである（図１６（ｂ）および図１７（ｃ）参照）。このように両者について同時に成膜することによって、完成後の検出用および参照用の両センサは、中空部の存否のみが相違し、他の条件を同様にすることができるのである。そして、この場合の最後の工程としては、エッチング予定領域１２１，１２２を被覆して被覆部１２３，１２４を設けるエッチング予定領域封止工程とするのである（図１６（ｄ）および図１７（ｄ）参照）。
【０１２３】
なお、上述のように参照用のセンサ側に積層した膜部２０２および分子固定膜２０４をエッチング等により除去する工程を含めるものであってもよく、さらに、その後、保護膜ＰＭを除去する工程を含めることとしてもよい。このような工程を含めることにより、参照センサ用のフォトダイオード２０１の受光面を露出させることができるのである。また、検出用および参照用のセンサに加えてＭＯＳＦＥＴ等の処理回路を同時に作製してもよい。この場合、図１３において図示したように、各センサの作製過程において適宜電極などを形成することによって、同時に作製することができるものである。
【０１２４】
〔その他の変形例〕
図１８（ａ）は、物理・化学センサの変形例を示す図である。この図に示す変形例は、上述の物理・化学センサにかかる実施形態において、さらに、フォトダイオード１の受光面１ａの表面にハーフミラー（第１の金属膜）１０ａを形成し、さらに、膜部２の表面にもハーフミラー（第２の金属膜）１０ｂを形成するものである。このように、受光面１ａの側および膜部２の側にハーフミラーを形成し、当該ハーフミラーによって中空部３を挟むことによって、当該中空部３における反射率が向上することとなる。従って、中空部３の内部における光の干渉の半値幅が狭くなることにより、膜部２の変位に対し、フォトダイオード側への光の透過率の変化が極端な状態となり、特定物質（分子等）の固定状態の測定を正確に行うことができることとなり得るものである。なお、この場合の膜部２の側のハーフミラー１０ｂは物質（分子等）の固定能を有する材料を使用することにより、その表面において特定物質を固定し、その分子間力による膜部２の表面応力の変化を得ることができることとなる。また、前述したように、物理・化学センサにおいて、物質（分子等）の固定能を有する材料として金を使用する場合には、膜部２をハーフミラー（第２の金属膜）１０ｂとして機能させることが可能である。この場合には、フォトダイオード１の受光面１ａの側のみにハーフミラー１０ａを形成することにより、同種の効果を得ることが可能となる。
【０１２５】
また、図１８（ｂ）に示すように、膜部２の表面にのみハーフミラー（第２の金属膜）１０ｂを形成した形態もあり得る。このような形態においても、膜部２を透過した光が膜部２の表面に設けたハーフミラー１０ｂによって反射される得ることとなるから、中空部３ｂにおける反射率を向上させることができる。従って、ハーフミラー１０ｂを設けない形態に比較すれば、上記形態においても、中空部３の内部における光の干渉の半値幅が狭くなり、膜部２の変位に対し、フォトダイオード側への光の透過率の変化を顕著にし、より正確に特定物質（分子等）の固定状態の測定を可能し得るものである。なお、この形態において、膜部２が物質（分子等）の固定能を有する場合（少なくとも膜部２の表面が固定能を有する場合）であって、金などの貴金属を使用する場合には、膜部２とハーフミラー（第２の金属膜）１０ｂが一体的に形成される状態となり得るものである。
【０１２６】
さらに、図１９（ａ）は、上記の変形例（図１８（ａ）参照）の一部をさらに変形したものを示す図である。この図に示すように、この変形例は、膜部２と分子固定膜４との中間にハーフミラー（第２の金属膜）１０ｂを形成するものである。これは、分子固定膜４により固定させるべき物質（分子等）が貴金属（金または銀など）に固定しない場合において、膜部２の側にハーフミラー１０ｂを形成し、分子固定膜４による特定物質の固定能を発揮させるように構成したものである。このように、膜部２と分子固定膜４との間にハーフミラー１０ｂを形成することにより、分子固定膜４による十分な分子固定能を有しつつ、上記と同様に中空部３の内部における光の反射率を向上させることができるのである。この変形例において、膜部２の側に形成されるハーフミラー１０ｂは、金、銀または銅等の金属材料を成膜することによって形成される金属膜によるものであり、当該金属膜を薄膜化することにより、好適な光の透過率および反射率を得ることが可能となる。この場合、ハーフミラー１０ｂの膜厚によって光の透過率を調整することとなる。
【０１２７】
上記のような変形例においても、膜部２の側にのみハーフミラー（第２の金属膜）１０ｂを形成した構成とすることも可能である。図１９（ｂ）にその一例を示す。この図に示す形態は、膜部２と分子固定膜４の中間にハーフミラー（第２の金属膜）１０ｂを積層したものである。このように、膜部２の側にのみハーフミラー１０ｂを形成する場合であっても、膜部２を透過した光が中空部３の内部における反射率が向上することから、中空部３の内部における光の干渉の半値幅を一層狭くすることができるのである。
【０１２８】
なお、上述した変形例において、フォトダイオード１の受光面１ａの表面にハーフミラー（第１の金属膜）１０ａを形成する場合（図１９（ａ）参照）、エッチングガスから受光面１ａを保護する目的で積層した保護膜ＰＭの表面に、当該ハーフミラー１０ａを形成する形態を図示しているが、この保護膜ＰＭを設けない構成としてもよい。
【０１２９】
すなわち、図２０（ａ）に示すように、保護膜ＰＭを設けずに、または保護膜ＰＭを除去した後に、フォトダイオード１の受光面１ａにハーフミラー（第１の金属膜）１０ａを形成するのである。このような構成においては、ハーフミラーとして成膜した第１の金属膜１０ｂが、エッチングガスに対する保護膜として機能させることができるとともに、複数の層が積層されることによる光の透過特性の変化を抑えることができるのである。
【０１３０】
また、さらなる変更例として、膜部２に積層される分子固定膜４の表面にハーフミラー（第２の金属膜）１０ｂを形成することも可能である。この場合には、分子固定膜４の全体（膜部２に積層される範囲の全体）にハーフミラー１０ｂを形成するのではなく、分子固定膜４の一部（膜部２に積層される分子固定膜４のほぼ中央の適宜範囲）にハーフミラー１０ｂを形成するのである。この状態を図２０（ｂ）に示す。図示のように、膜部２に積層される分子固定膜４の中央付近にハーフミラー１０ｂを設ける構成の場合には、分子固定膜４に固定され得る分子は、ハーフミラー１０ｂを除く範囲において固定されることとなる。そして、分子が固定された場合に膜部２が撓む状態は、ハーフミラー１０ｂを設けない場合に比較して大きく異ならないものとすることができるのである。すなわち、当該膜部２が撓む場合には、その周辺が大きく変形することとなるが、中央付近の変形量が小さいことから、この中央付近の金属膜（ハーフミラー１０ｂ）が仮に変形しないことがあるとしても、膜部２の撓み状態が大きく異なることはないのである。なお、図に示すように、分子固定膜４の一部にハーフミラー１０ｂを形成する場合には、入射する光のスポットサイズを絞ることにより、ハーフミラー１０ｂが形成されている範囲で光の反射率を向上させることができるものである。
【０１３１】
なお、フォトダイオード１の受光面１ａの側にハーフミラー（第１の金属膜）１０ａを形成するための製造工程としては、犠牲層７（図９）を生成する前工程として金属膜構成材料をスパッタ法または蒸着法により、フォトダイオード１の受光面１ａの表面（または保護膜ＰＭの表面）に金属膜を形成する方法がある。このとき、受光面１ａに保護膜ＰＭを設けない構成（図２０（ａ）および（ｂ）参照）とする場合には、所定の半導体プロセスにより作製されたフォトダイオード１の表面のシリコン酸化膜を除去した後に、第１の金属膜１０ａを積層することとなる。また、膜部２の側にハーフミラー（第２の金属膜）１０ｂを形成する場合は、上述のような膜部形成工程または分子固定膜生成工程の後に、第２の金属膜を生成する第２の金属膜生成工程を実施することによることができる。
【０１３２】
また、上記に代えて、貼り合わせ技術によってハーフミラー１０ａを有する物理・化学センサを製造する方法がある。この概略を図２１に示す。図２１（ａ）に示すように、フォトダイオード１には、犠牲層を設けずに、中空部が形成されるべき領域の周囲に境界部３１を設け、当該領域に凹部３０を形成し、他方、必要に応じてハーフミラー１０ｂおよび分子固定膜４が積層された膜部２を形成しておき、この膜部２を境界部３１に貼り合わせるのである。
【０１３３】
このような貼り合わせの結果、図２１（ｂ）に示すように、ファブリペロー共振器が構成されることとなる。また、フォトダイオード１に形成した凹部３０は、境界部３１と膜部２によって包囲され、前述の中空部３と同様の構成となる。このような製造方法によれば、犠牲層７のエッチング工程を省略することができることから、当該犠牲層７をエッチングする際に、エッチングガスによって金属膜１０ａに不純物が混入すること（コンタミネーション）を防ぐことができる。なお、犠牲層７をエッチングする方法においても、金属膜１０ａの表面に透明な保護膜を積層するなどによれば、コンタミネーションは防止し得るものである。
【０１３４】
図２２は、物理・化学現象センシングデバイスの変形例を示す図である。これらは、上述した物理・化学センサの変形例を使用するものであり、いずれも検出センサ３００の受光面３０１ａの側にハーフミラー（第１の金属膜）３１０ａが形成されたものであって、図２２（ａ）は、膜部３０２の表面にハーフミラー（第２の金属膜）３１０ｂを形成した形態であり、図２２（ｂ）は、膜部３０２と分子固定膜３０４との中間にハーフミラー３１０ｂを形成した形態であり、図２２（ｃ）は、分子固定膜３０４の表面の一部にハーフミラー３１０ｂを形成した形態である。これらの図に示されているように、検出センサ３００にのみハーフミラー３１０ａ，３１０ｂを形成するものである。このように、検出センサ３００にハーフミラー３１０ａ，３１０ｂが形成されることにより、検出センサ３００における中空部３０３における反射率が向上し、特定物質（分子等）の固定状態を高感度に検出できることとなるのである。他方、参照センサ４００はハーフミラーを形成していないので、光の透過特性を変更することなく、透過光の状態を把握することができる。
【０１３５】
なお、図２２の変形例には、検出センサ３００の受光面３０１ａにハーフミラー３１０ａを形成したものだけを例示しているが、膜部３０２の側にのみハーフミラー３１０ｂを形成した形態もあり得る。また、参照センサ４００の受光面４０１ａには、保護膜ＰＭおよび膜部４０２を積層したもの（図２２（ａ）参照）、ならびに、これらに分子固定膜３０４を積層したもの（図２２（ｂ），（ｃ）参照）を例示したが、参照センサ４００は、前述のように各膜を除去し、受光面４０１ａを露出した状態（図７参照）とした形態もあり得る。これらは、検査すべき特定物質（分子等）の種類や量に応じて適宜選択すればよい。
【０１３６】
上記のような物理・化学現象センシングデバイスの変形例（図２２）を製造する場合には、前述した製造方法の実施形態における検出用センサのフォトダイオードの製造過程において、金属膜の生成工程を行うことによることができる。すなわち、犠牲層生成工程により犠牲層が設けられる前工程として、第１の金属膜を生成する第１の金属膜生成工程を実施することにより、第１の金属膜が積層され、また、膜部形成工程または分子固定膜生成工程の後に、第２の金属膜を生成する第２の金属膜生成工程を実施することにより、第２の金属膜が積層されることとなる。そして、このような製造方法に代えて、検出センサ３００については、上記のように、貼り合わせ技術によって製造する方法がある。
【０１３７】
上記のような第１および／または第２の金属膜生成工程では、ハーフミラーに適する金属がスパッタ法または蒸着法により堆積して成膜されるものであり、使用する金属材料としては、金、銀または銅を使用することができる。また、成膜される金属膜の膜厚は、光の透過率および反射率を考慮して決定されることとなるが、３０ｎｍ程度の薄膜状態により、適度な反射効率を得ることができる。
【０１３８】
本願における各発明の実施形態および変形例は以上のとおりであるが、これらは一例であってこれらに限定されるものではない。特に、膜部２または分子固定膜４を形成する材料は、パリレンに限定されるものではなく、さらに、前掲の貴金属に限定されるものでもない。要するに、光透過性および可撓性を有する材料であれば、前掲の材料以外のものを使用できることはいうまでもない。この場合、堆積法またはスパッタ法もしくは蒸着法により、犠牲層７の表面に積層できるものであることが好ましい。
【実施例】
【０１３９】
次に、物理・化学センサの具体的な実施例について説明する。【０１４０】
〔実施例１〕
前記物理・化学センサの製造方法にかかる発明の第１の実施形態に基づき、物理・化学センサを作製した。本実施例では、最後の工程として、分子固定膜生成工程を設け、タンパク質を検出するためのタンパク質センサを作製している。また、犠牲層７としてポリシリコンを使用し、肉厚３００ｎｍの膜状に形成した。さらに、その表面に直径１５０μｍのパリレンＮによる膜部２を形成し、エッチング予定領域としては、膜部２の周辺部に４箇所設けた。膜部２の肉厚を３５０ｎｍとした。ドライエッチングにより犠牲層７をエッチングにより除去した。なお、抗体固定膜としては、パリレンＡＭを蒸着法により積層した。【０１４１】
上記により作製したタンパク質センサの表面の状態を図２３（ａ）に示し、断面のＳＥＭ写真を図２３（ｂ）に示す。図２３（ａ）において「Ｅｔｃｈｉｎｇ  ｈｏｌｅ」とあるのは、エッチング予定領域２１，２２を意味し、「Ｒｅｓｉｓｔ」とあるのは、被覆部２３，２４を示す。また、図２３（ｂ）において「Ａｉｒ  ｇａｐ」とあるのは中空部３を示し、「Ｐａｒｙｌｅｎｅ−Ｎ」とあるのは、パリレンＮで形成した膜部２を意味する。この図から明らかなとおり、センサ中央には膜部２が形成されており、また、フォトダイオードの表面と膜部との間に適宜距離を有した中空部が形成されていることは判明した。【０１４２】
そこで、このように作製されるタンパク質センサについて、中空部３の空間距離（フォトダイオード側の表面から膜部２までの距離）の変化、すなわち、膜部２が撓むことにより上記空間距離が変化した場合について光の強度変化について、膜部２に分子固定膜４を積層したファブリペロー共振器の透過率をシミュレーションした。この結果を図２４（ａ）に示す。なお、このときの膜部２の肉厚は８００ｎｍとしており、図中「ｘ」は空間距離の変化量を示す。この図に示すように、同じ波長の光であっても、空間距離が変化することによってフォトダイオードに到達する光の強度が変化するのである。また、特に、波長６００ｎｍの光に限定して、理想的な膜厚における空間距離の変化に対する光の強度をシミュレーションした。その結果を図２４（ｂ）に示す。この図に示すように、特定波長（６００ｎｍ）の光の強度は、空間距離によって変化するものである。また、フォトダイオードにより発生する電流値を分子間力に換算すると、図２４（ｃ）に示すようにダイオード電流の変化に応じて表面応力の変化を計ることができる。なお、図２４（ｃ）中の「ｔ」は膜部２の膜厚を示す。【０１４３】
上記から、膜部２を介して特定波長の光をフォトダイオードに照射する場合、膜部２が撓むことによりフォトダイオードに到達する特定波長の光の強度は変化し、その変化により、当然にダイオード電流も変化することから、そのダイオード電流の変化を膜部２の肉厚を考慮しつつ膜部２の表面応力に換算可能であり、その表面応力の変化は、すなわち、膜部２に付着したタンパク質の分子間力の変化である。従って、特定波長の強度をフォトダイオードで検出することにより、膜部２の撓み量（空間距離の変化量）を把握し、分子間力に換算し得るのである。【０１４４】
〔実験例１〕
次に、上記実施例に記載の製造方法により作製したタンパク質センサを使用し、膜部２の撓み状態の検出について実験した。実験方法は、抗体固定膜４の表面に何も固定しない状態、生理食塩水で洗浄した状態、および、抗体固定膜４にウシ血清アルブミン（Ｂｏｖｉｎｅ  Ｓｅｒｕｍ  Ａｌｂｕｍｉｎ：ＢＳＡ）抗体を固定した状態の３形態について、フォトダイオードへ逆バイアス電圧を印加した時の光電流値の変化を測定した。具体的には、センサ表面を生理食塩水（リン酸緩衝生理食塩水、Ｐｈｏｓｐｈａｔｅ  Ｂｕｆｆｅｒｅｄ  Ｓａｌｉｎｅ：ＰＢＳ）で洗浄した後、ＢＳＡ抗体を滴下し、３７°Ｃの環境下で乾燥させ、再度ＰＢＳで洗浄した後乾燥させた。このとき、抗体固定膜４としてはパリレンＡＭを使用していることから、ＢＳＡ抗体はパリレンＡＭのアミノ基と電気的に結合し、抗体固定膜４に固定されることとなる。なお、念のために、蛍光修飾したＢＳＡ抗体を使用し蛍光顕微鏡で確認したところ、ＢＳＡ抗体が存在することを確認することができた。【０１４５】
そこで、ＢＳＡ抗体の滴下前と、ＢＳＡ抗体の滴下後のセンサ表面を光学顕微鏡で観察したところ、ＢＳＡ抗体を滴下する前は青色であった表面が、ＢＡＳ抗体を滴下したのちは赤色に変化した。また、特定波長（６００ｎｍ）の光を照射する１ｎＷの光源を用いた場合のフォトダイオードの光電流について測定したところ、ＢＳＡ抗体の滴下前後で変化があった。その測定値を図２５に示す。なお、図中「Ｎｏｔｈｉｎｇ」は初期状態、「ＰＢＳ」は生理食塩水で洗浄した状態、「ＰＢＳ＋ａｎｔｉ−ＢＳＡ」は生理食塩水での洗浄後にＢＳＡ抗体を滴下した状態を、それぞれ意味するものである。この図に示すように、生理食塩水による洗浄前、洗浄後では、光電流に変化はなかったが、ＢＳＡ抗体の滴下後は、約２３．７ｎＡの電流変化が見られた。従って、ＢＳＡ抗体による分子間力の変化をフォトダイオードによる光電流の変化として測定することができることが判明した。【０１４６】
なお、上記実験例では、ＢＳＡ抗体をセンサに滴下した時の前後の状態を観察したが、このＢＳＡ抗体にＢＳＡが結合した場合も同様に膜部２の変化を測定することができる。つまり、抗体および抗原はタンパク質の一種であり、特定のタンパク質が膜部２の表面（詳細には抗体固定膜４の表面）に固定されることにより、分子間力が作用して膜部２の表面応力が変化するのであるから、この抗体に抗原が結合すれば、さらに、分子間力が強く作用することとなるから、同様の現象が発生するのである。また、上記により、人体から採取した体液を使用して、特定の疾患に罹患しているか否かを判断する際に利用できることが判明した。【０１４７】
〔実施例２〕
次に、物理・化学現象センシングデバイスの具体的な実施例について説明する。前記物理・化学現象センシングデバイスにかかる発明の第１の実施形態に基づき、センシングデバイスを作製した。本実施例においても、最後の工程として、分子固定膜生成工程を設け、検出用のセンサはタンパク質を検出するためのタンパク質センサを作製している。検出用のセンサを作製するための犠牲層にはポリシリコンを使用し、肉厚３００ｎｍの膜状に形成し、その表面に直径２００μｍのパリレンＣによる膜部を形成した。エッチング予定領域としては、膜部の周辺部の４箇所に微細な孔を複数形成した。膜部の肉厚は３６０ｎｍとし、ドライエッチングにより犠牲層を除去した。なお、抗体固定膜としては、パリレンＡＭを蒸着法により積層した。参照用のセンサは、検出用のセンサと同様に、膜厚３６０ｎｍのパリレンＣを成膜し、その後パリレンＡＭを積層した。図２６は、パリレンＣを成膜した後（エッチング予定領域を被覆する前）の状態を光学顕微鏡により撮影した写真である。図中「ＭＥＭＳ  Ｐｒｏｔｅｉｎ  Ｓｅｎｓｏｒ」とあるのは、タンパク質を検出するための検出用センサを示す。また、「Ｒｅｌｅａｓｅｄ  ｐａｒｙｌｅｎｅ−Ｃ  ｍｅｍｂｒａｎｅ」および「Ｆｉｘｅｄ  ｐａｒｙｌｅｎｅ」とあるのは、いずれもパリレンＣを蒸着して成膜した部分であり、「Ｅｔｃｈｉｎｇ  ｈｏｌｅｓ」とあるのは、微細に形成した複数のエッチング予定領域であり、「Ａｌ」は電極である。この図に示されているように、検出用のセンサが形成される領域と、参照用のセンサが形成される領域とが、同一基板上に並列に設けられており、その後、エッチング予定領域を被覆し、パリレンＡＭを蒸着することにより前述のセンシングデバイスが形成され得るものである。【０１４８】
〔実験例２〕
次に、上記実施例で示した物理・化学現象センシングデバイスを使用し、参照用のセンサについての光透過率の変化を実験した。実験方法は、抗体固定膜の表面に何も固定しない状態、および、抗体固定膜にＢＳＡ抗体を固定した状態の２形態（両形態は検出用のセンサに使用した場合と同じ）について、フォトダイオードへ逆バイアス電圧を印加した時の光電流値の変化を測定した。また、特定波長（７８０ｎｍ）の光を照射する４００μＷ／ｃｍ２の出力の光源を用いた場合のフォトダイオードの暗電流および光電流についてＢＳＡ抗体の滴下前後の値を測定した。この測定結果を図２７に示す。なお、図中「Ｎｏｔｈｉｎｇ」は初期状態、「ＰＢＳ＋ａｎｔｉ−ＢＳＡ」は生理食塩水での洗浄後にＢＳＡ抗体を滴下した状態を、それぞれ意味するものである。また、この図中の「Ｄａｒｋｃｕｒｒｅｎｔ」は暗電流を、「Ｐｈｏｔｏｃｕｒｒｅｎｔ」は光電流を示すが、暗電流および光電流のグラフは、ＢＳＡ抗体滴下の前後の状態が重ねて表示されている。【０１４９】
この図に示される実験結果から明らかなとおり、参照用のセンサでは、暗電流および光電流は、ＢＳＡ抗体滴下の前後で変化しなかった（図中のグラフは重なっている）。これは、ＢＳＡ抗体の滴下により、膜部にＢＳＡ抗体（タンパク質）が固定された状態においても、光の透過率が変化しないことを示すものである。従って、不透明な気体または液体が滴下され、参照用のセンサによる測定値が変化する場合には、当該差分が不透明な気体または液体による光透過率の変化と判断することができるものである。【０１５０】
〔実施例３〕
さらに、検査用センサおよび参照センサを複数整列してなるセンサアレイと、さらに、ソースフォロア回路、デコーダおよびセレクタを単一基板上に形成してなるチップを作製した。図２８は、その表面の状態を光学顕微鏡により撮影した写真である。なお、図中「ＭＥＭＳ  ｐｒｏｔｅｉｎ  ｓｅｎｓｏｒ」とした領域は、タンパク質を検出するための検出用センサを４列に各３個整列させたアレイ部を示し、「Ｒｅｆｅｒｅｎｃｅ  ｐｈｏｔｏ  ｄｅｔｅｃｔｏｒ」とした領域は、参照センサを４列に各１個整列させたアレイ部を示す。この図に示すように、５ｍｍ×５ｍｍの単一基板の表面には、縦横４×４個の合計１６個のセンサを整列して作製されている。また、そのセンサのうち４個（各縦列の１個）を参照センサとすることができた。そして、１個のデコーダと４個のセレクタにより選択回路が形成され、個々のセンサの出力値がソースフォロア回路を経て出力されるように作製されている。このように微細なチップによって、複数の物質（分子）の吸着を同時に検出することが可能となり、参照センサによる光透過率の変化についても参照することが可能となった。【０１５１】
〔解析例１〕
次に、ハーフミラーを形成した場合の物理・化学センサにおける光の透過率の変化について解析した。解析に使用したセンサは、図１８（ｂ）に示す形態であり、膜部２の表面に金属膜１０ｂを成膜し、光の透過率を測定した。なお、この解析例では、フォトダイオードの受光面側には金属膜を設けないものとし、受光膜表面のシリコン酸化膜の膜厚を４００ｎｍ、中空層を５００ｎｍとし、膜部（パリレンＣ）を５００ｎｍとしたものであり、当該膜部の表面に膜厚を変化させながらアルミニウムを積層する場合と、銀を積層する場合とについて透過光を測定した。この解析結果を図２９に示す。【０１５２】
この図に示されるように、アルミニウムを成膜した形態（図２９（ａ）参照）では、光の干渉波長の半値幅は狭くなることが判明したが、１０ｎｍの膜厚で積層した場合であっても透過光が極端に減少している結果となった。これに対し、銀を積層した形態（図２９（ｂ）参照）では、いずれも干渉波長の半値幅が狭くなっており、また、膜厚が大きくなるにつれて透過光の強度は減少しているが、１０ｎｍ〜４０ｎｍの範囲において、十分に検出可能な結果となった。【０１５３】
〔解析例２〕
さらに、上記解析例１の結果に付加して膜部２の撓みについて解析した。この解析では、同様の構成のセンサについて、ハーフミラー（金属膜）として銀を３０ｎｍの膜厚で積層した場合の膜部の撓み（変位）と光の透過率の状態を測定した。その結果を図３０（ａ）に示す。なお、参考のために、図３０（ｂ）には、ハーフミラー（金属膜）を設けていないセンサについて、同様の測定結果を示している。【０１５４】
上記結果から明らかなとおり、ハーフミラー（金属膜）を形成したセンサの場合には、膜部の変位に対する透過率の変化が顕著であった。これは、中空部内（ファブリペロー共振器内）における光の反射率が向上したことによるものと判断される。【０１５５】
〔解析例３〕
最後に、ハーフミラー（金属膜）を膜部の表面のみに形成した場合（上記解析例１の形態）と、フォトダイオード側にも形成した場合（図１８（ａ）に示す形態）との透過率について解析した。なお、いずれのハーフミラー（金属層）についても、銀を使用した場合と、金を使用した場合とで解析を行った。また、光源の波長は７８０ｎｍとし、各金属層の膜厚については１０ｎｍごとに変化させ、形成されていないもの（図中０ｎｍ）から４０ｎｍまでについて行った。その結果を図３１に示す。図の横軸はハーフミラーの膜厚を示し、縦軸は膜部が５０ｎｍに変位したときの透過率の変化を示している。なお、図中「Ａｇ」とあるのは、銀によるハーフミラーを膜部側にのみ設けた場合を意味し、「Ａｇ／Ａｇ」とはるのは、膜部側およびフォトダイオード側の双方に銀のハーフミラーを設けた場合を意味する。また、「Ａｕ」とあるのは、膜部側にのみ金のハーフミラーを設けた場合を意味し、「Ａｕ／Ａｕ」とはるのは、膜部側およびフォトダイオード側の双方に金のハーフミラーを設けた場合を意味する。【０１５６】
この図に示されているように、銀のみならず金を使用した場合においても光の透過率は、２０ｎｍ以上の膜厚に形成することにより、光の透過率は向上することが判明した。さらに、膜部側にのみハーフミラーを設ける場合に比較して、フォトダイオード側にもハーフミラーを設けた場合が、大きく透過率が向上することが判明した。また、上記のような金および銀の解析結果からも判断できるように、ハーフミラーとして使用される金属材料は、透光性および光反射率が適度なもの、すなわち吸光係数の低いものを選択すればよく、銅なども使用でき得るものである。【０１５７】
以上のとおりであるから、本願は下記の発明を開示するものである。
〔物理化学センサについて〕
（１）受光素子の受光面の表面に、中空部を形成しつつ該受光面に対向して設けられた膜部を備え、前記膜部は、光透過性および可撓性を有し、前記受光面の表面とでファブリペロー共振器を形成するとともに、少なくとも外側表面に物質固定能を有している膜部であることを特徴とする物理・化学センサ。
（２）受光素子の受光面の表面に中空部を形成しつつ、該受光面に対向して設けられた膜部と、前記膜部の外側表面に積層され、気体または液体に含まれる分子を固定する分子固定膜とを備え、前記膜部は、光透過性および可撓性を有し、前記受光面の表面とともにファブリペロー共振器を形成する膜部であることを特徴とする物理・化学センサ。
（３）前記分子固定膜は、特定のガスに含まれる分子を固定する分子固定膜であることを特徴とする上記（２）に記載の物理・化学センサ。
（４）前記分子固定膜は、生体高分子を固定する生体高分子固定膜であることを特徴とする上記（２）に記載の物理・化学センサ。
（５）前記分子固定膜は、抗体を固定する抗体固定膜であることを特徴とする上記（２）に記載の物理・化学センサ。
（６）前記抗体固定膜は、アミノ基を有する材料で構成された抗体固定膜であることを特徴とする上記（５）に記載の物理・化学センサ。
（７）前記膜部がパリレンＣまたはパリレンＮで構成され、前記抗体固定膜がパリレンＡＭで構成されてなることを特徴とする上記（６）に記載の物理・化学センサ。
（８）上記（１）〜（７）において、さらに、前記膜部または分子固定膜もしくは抗体固定膜の表面の一部または全部に積層された金属膜を備えることを特徴とする物理・化学センサ。
（９）上記（１）〜（６）において、さらに、前記受光素子の受光面に積層された金属膜を備えることを特徴とする物理・化学センサ。
（１０）前記受光素子がフォトダイオードであることを特徴とする上記（１）〜（９）のいずれかに記載の物理・化学センサ。
（１１）前記中空部は、少なくとも前記膜部の側において気密的または水密的に遮断されて形成されていることを特徴とする上記（１）〜（１０）のいずれかに記載の物理・化学センサ。【０１５８】
〔センサアレイについて〕
（１２）上記（１）〜（１１）のいずれかに記載の物理・化学センサを使用するセンサアレイであって、前記物理・化学センサを同一基板上に複数形成してなることを特徴とするセンサアレイ。
（１３）上記（１２）において、さらに、前記基板は、前記物理・化学センサにより検出される信号を処理する処理回路を備えていることを特徴とするセンサアレイ。
（１４）上記（１３）において、さらに、前記基板は、複数の前記物理・化学センサに対し選択的に信号を入力する選択回路を備えていることを特徴とするセンサアレイ。【０１５９】
〔物理・化学現象センシングデバイスについて〕
（１５）上記（１）〜（１１）のいずれかに記載の物理・化学センサを使用する物理・化学現象センシングデバイスであって、前記物理・化学センサと、参照センサとを備え、前記参照センサは、前記物理・化学センサに使用される受光素子と同種の受光素子を使用し、その受光面を露出してなる構成とした参照センサであることを特徴とする物理・化学現象センシングデバイス。
（１６）上記（１）〜（１１）のいずれかに記載の物理・化学センサを使用する物理・化学現象センシングデバイスであって、前記物理・化学センサと、参照センサとを備え、前記参照センサは、前記物理・化学センサに使用される受光素子と同種の受光素子の受光面の表面に、前記物理・化学センサに使用される膜部と同種の膜部を、中空部を形成することなく設けられた参照センサであることを特徴とする物理・化学現象センシングデバイス。
（１７）前記物理・化学センサおよび前記参照センサは、同一基板上に形成されていることを特徴とする上記（１５）または（１６）に記載の物理・化学現象センシングデバイス。
（１８）前記受光素子がフォトダイオードであることを特徴とする上記（１５）〜（１７）のいずれかに記載の物理・化学現象センシングデバイス。
（１９）同一基板上に複数の前記物理・化学センサおよび前記参照センサを１次元的または２次元的に整列してなるセンサアレイを形成する上記（１５）〜（１８）のいずれかに記載の物理・化学現象センシングデバイスであって、前記物理・化学センサにより検出される信号を処理する処理回路を備えたことを特徴とする物理・化学現象センシングデバイス。
（２０）上記（１９）において、さらに、前記センサアレイを形成する物理・化学センサおよび参照センサのうちいずれかに対し選択的に信号を入力する選択回路を備えていることを特徴とする物理・化学センシングデバイス。【０１６０】
〔物理・化学センサの製造方法について〕
（２１）受光素子の受光面に、エッチング可能材料を堆積して犠牲層を生成する犠牲層生成工程と、前記犠牲層の表面を除く領域に保護層を積層する保護層生成工程と、前記犠牲層の表面のうち、エッチング予定領域を除く膜部構成領域に膜部構成材料を堆積して膜部を生成する膜部生成工程と、前記エッチング予定領域を介して犠牲層をエッチングする犠牲層除去工程と、前記エッチング予定領域を被覆するエッチング予定領域封止工程と
を含むことを特徴とする物理・化学センサの製造方法。
（２２）前記受光素子の受光面に、第１の金属膜構成材料を堆積して第１の金属膜を生成する第１の金属膜生成工程をさらに含み、前記犠牲層生成工程は、前記第１の金属膜構成材料の表面に犠牲層を生成する工程であることを特徴とする上記（１４）に記載の物理・化学センサの製造方法。
（２３）前記第１の金属膜生成工程は、金属膜構成材料をスパッタ法または蒸着法により前記第１の金属膜構成材料を堆積するものであることを特徴とする上記（１５）に記載の物理・化学センサの製造方法。
（２４）上記（２１）に記載の物理・化学センサの製造方法において、さらに、前記膜部構成材料の表面に分子固定材料を積層する分子固定膜生成工程を含むことを特徴とする物理・化学センサの製造方法。
（２５）上記（２１）〜（２４）のいずれかに記載の物理・化学センサの製造方法において、さらに、前記膜部構成材料または分子固定材料の表面の一部または全部に第２の金属膜構成材料を堆積して第２の金属膜を生成する第２の金属膜生成工程を含むことを特徴とする物理・化学センサの製造方法。
（２６）前記第２の金属膜生成工程は、金属膜構成材料をスパッタ法または蒸着法により前記第２の金属膜構成材料を堆積するものであることを特徴とする上記（２５）に記載の物理・化学センサの製造方法。
（２７）前記分子固定材料を積層する工程は、前記膜部構成材料または第２の金属膜構成材料の表面に生体高分子固定材料を積層する生体高分子固定膜生成工程であることを特徴とする上記（２４）〜（２６）のいずれかに記載の物理・化学センサの製造方法。
（２８）前記分子固定材料を積層する工程は、前記膜部構成材料または第２の金属膜構成材料の表面に抗体固定材料を積層する抗体固定膜生成工程であることを特徴とする上記（２４）〜（２６）のいずれかに記載の物理・化学センサの製造方法。
（２９）前記膜部構成材料を堆積する工程は、パリレンＮまたはパリレンＣを蒸着させる工程であることを特徴とする上記（２８）に記載の物理・化学センサの製造方法。
（３０）前記分子固定膜生成工程は、パリレンＡまたはパリレンＡＭを蒸着させる工程であることを特徴とする上記（２８）または（２９）に記載の物理・化学センサの製造方法。
（３１）前記受光素子は、半導体作製プロセスにより作製されたフォトダイオードであることを特徴とする上記（２１）〜（３０）のいずれかに記載の物理・化学センサの製造方法。【０１６１】
〔物理・化学現象センシングデバイスの製造方法について〕
（３２）  同一基板上に作製された複数の受光素子を検出センサ用および参照センサ用の二種類に区分し、検出センサ用の受光素子の受光面に、エッチング可能材料を堆積して犠牲層を生成する犠牲層生成工程と、前記犠牲層の表面および前記参照センサ用の受光素子の受光面を除く領域に、保護層を積層する保護層生成工程と、前記犠牲層の表面のうち、エッチング予定領域を除く膜部構成領域、および、前記参照センサ用の受光素子の受光面に、膜部構成材料を堆積して膜部を生成する膜部生成工程と、前記エッチング予定領域を介して犠牲層をエッチングする犠牲層除去工程と、前記エッチング予定領域を被覆するエッチング予定領域封止工程とを含むことを特徴とする物理・化学現象センシングデバイスの製造方法。
（３３）  前記検出センサ用の受光素子の受光面に、第１の金属膜構成材料を堆積して第１の金属膜を生成する第１の金属膜生成工程をさらに含み、前記犠牲層生成工程は、検出センサ用の受光素子の受光面に堆積した前記第１の金属膜構成材料の表面に犠牲層を生成する工程であることを特徴とする上記（３２）に記載の物理・化学現象センシングデバイスの製造方法。
（３４）  前記第１の金属膜生成工程は、金属膜構成材料をスパッタ法または蒸着法により前記第１の金属膜構成材料を堆積するものであることを特徴とする上記（３３）に記載の物理・化学現象センシングデバイスの製造方法。
（３５）  上記（３２）に記載の物理・化学現象センシングデバイスの製造方法において、さらに、前記膜部構成材料の表面に分子固定材料を積層する分子固定膜生成工程を含むことを特徴とする物理・化学現象センシングデバイスの製造方法。
（３６）  上記（３２）〜（３５）のいずれかに記載の物理・化学現象センシングデバイスの製造方法において、さらに、前記検出センサ用の受光素子に生成させた前記膜部または分子固定膜の表面の一部または全部に第２の金属膜構成材料を堆積して第２の金属膜を生成する第２の金属膜生成工程を含むことを特徴とする物理・化学現象センシングデバイスの製造方法。
（３７）  前記第２の金属膜生成工程は、金属膜構成材料をスパッタ法または蒸着法により前記第２の金属膜構成材料を堆積するものであることを特徴とする上記（３６）に記載の物理・化学現象センシングデバイスの製造方法。
（３８）  前記分子固定材料を積層する工程は、前記膜部構成材料または第２の金属膜生成材料の表面に生体高分子固定材料を積層する生体高分子固定膜生成工程であることを特徴とする上記（３５）〜（３７）のいずれかに記載の物理・化学現象センシングデバイスの製造方法。
（３９）  前記分子固定材料を積層する工程は、前記膜部構成材料または第２の金属膜生成材料の表面に抗体固定材料を積層する抗体固定膜生成工程であることを特徴とする上記（３５）〜（３７）のいずれかに記載の物理・化学現象センシングデバイスの製造方法。
（４０）  上記（３５）〜（３９）のいずれかに記載の物理・化学現象センシングデバイスの製造方法において、さらに、前記参照センサ用の受光素子の受光面に堆積または積層した前記膜部構成材料および分子固定材料を除去する工程を含むことを特徴とする物理・化学現象センシングデバイスの製造方法。
（４１）  前記膜部構成材料を堆積する工程は、パリレンＮまたはパリレンＣを蒸着させる工程であることを特徴とする上記（３９）または（４０）に記載の物理・化学現象センシングデバイスの製造方法。
（４２）  前記分子固定膜生成工程は、パリレンＡまたはパリレンＡＭを蒸着させる工程であることを特徴とする上記（３９）〜（４１）のいずれかに記載の物理・化学現象センシングデバイスの製造方法。
（４３）  前記受光素子は、半導体作製プロセスにより作製されたフォトダイオードであることを特徴とする上記（３２）〜（４２）のいずれかに記載の物理・化学現象センシングデバイスの製造方法。
【符号の説明】
【０１６２】
１，１０１，２０１  フォトダイオード
１ａ，１０１ａ，２０１ａ  受光領域
２，１０２，２０２  膜部
３，１０３，２０３  中空部
４，１０４，２０４  分子固定膜（抗体固定膜）
４ａ，１０４ａ，２０４ａ  膜部表面（外側表面）
５，６，１０５，１０６，２０５，２０６  電極
７，１０７  犠牲層
８，１０８，２０８  積層部
９，１０９，２０９  シリコン酸化膜
１０ａ，３１０ａ，４１０ａ  ハーフミラー（第１の金属膜）
１０ｂ，３１０ｂ，４１０ｂ  ハーフミラー（第２の金属膜）
２１，２２，１２１，１２２  エッチング予定領域
２３，２４，１２３，１２４  被覆部
１００，３００  検出センサ
２００，４００  参照センサ
Ａ  抗体
Ｐ  抗原
Ｌ  光源
Ｂ  基板
ＰＭ  保護膜
Ｍ１  ＭＯＳＦＥＴ領域
Ｍ５，Ｍ６  電極
Ｍ８  絶縁層（ポリシリコン）
Ｘ，Ｘ１，Ｘ２，Ｘ３，Ｘ４  センサ
Ｙ，Ｙ１，Ｙ２，Ｙ３，Ｙ４  処理回路
Ｚ  選択回路
【図１】
0005988055.tif 000002
【図２】
0005988055.tif 000003
【図３】
0005988055.tif 000004
【図４】
0005988055.tif 000005
【図５】
0005988055.tif 000006
【図６】
0005988055.tif 000007
【図７】
0005988055.tif 000008
【図８】
0005988055.tif 000009
【図９】
0005988055.tif 000010
【図１０】
0005988055.tif 000011
【図１１】
0005988055.tif 000012
【図１２】
0005988055.tif 000013
【図１３】
0005988055.tif 000014
【図１４】
0005988055.tif 000015
【図１５】
0005988055.tif 000016
【図１６】
0005988055.tif 000017
【図１７】
0005988055.tif 000018
【図１８】
0005988055.tif 000019
【図１９】
0005988055.tif 000020
【図２０】
0005988055.tif 000021
【図２１】
0005988055.tif 000022
【図２２】
0005988055.tif 000023
【図２３】
0005988055.tif 000024
【図２４】
0005988055.tif 000025
【図２５】
0005988055.tif 000026
【図２６】
0005988055.tif 000027
【図２７】
0005988055.tif 000028
【図２８】
0005988055.tif 000029
【図２９】
0005988055.tif 000030
【図３０】
0005988055.tif 000031
【図３１】
0005988055.tif 000032